FR 3005894 A1 20141128 FR 1301175 A 20130523 MATERIAU SUPEROLEOPHOBE ET/OU SUPERHYDROPHOBE, SON PROCEDE DE PREPARATION ET SES APPLICATIONS La présente invention concerne l'élaboration d'un matériau superoléophobe et/ou superhydrophobe. Plus particulièrement, l'invention concerne un matériau multicouche superoléophobe et/ou superhydrophobe comprenant d'une part un premier constituant qui est un substrat conducteur ou préalablement rendu conducteur et d'autre part au moins un autre constituant qui est une couche polymérique ou copolymérique superoléophobe et/ou superhydrophobe composée d'un ou plusieurs monomères à base de cycle aromatique ou hétéroaromatique substitués par une ou plusieurs chaines fluorocarbonées et/ou hydrocarbonées. Elle concerne également un procédé de préparation dudit matériau et ses applications comme matériau anticorrosion, anti-adhésion et/ou antifriction. L'invention concerne encore des monomères, des couches polymériques ou copolymériques comprenant lesdits monomères, et des matériaux superoléophobes et/ou superhydrophobes comprenant lesdites couches polymériques ou copolymériques. Un matériau est défini comme étant superoléophobe ou superhydrophobe lorsqu'il présente des propriétés antiadhésives de haut niveau. Des matériaux superhydrophobes sont caractérisés par le fait qu'un liquide sonde, l'eau, déposé formera un angle de contact ou angle de raccordement au moins supérieur à 140° voire supérieur à 150°. Parmi les surfaces superhydrophobes on trouve des surfaces glissantes (faible hystérèse) ou non glissantes (forte hystérèse). La feuille de lotus illustre parfaitement ce qu'est une surface superhydrophobe glissante. En effet, sur les feuilles de lotus, qui présentent à la fois une double échelle de structuration micro-nanométrique et la présence de matériaux intrinsèquement hydrophobes (des cires) à l'extrême surface, l'eau ruisselle sans les mouiller. Ce phénomène a d'ailleurs été baptisé « effet lotus ». Des matériaux superoléophobes sont caractérisées par le fait qu'un liquide sonde, de type huile, déposé peut former un angle de contact ou angle de raccordement au moins supérieur à 130°, selor le type d'huile utilisé. En effet, différentes huiles peuvent être utilisées pour caractériser la superoléophobie et dans notre cas on choisira des huiles ou des alcanes dans la tension de surface (YLV) est inférieure ou égale à 35 mN/m. A titre non limitatif d'exemples d'huile on peut citer l'huile de tournesol, l'huile de colza, l'huile de moteur. A titre non limitatif d'exemples d'alcane on peut citer l'hexadécane, le dodécane, le décane, l'octane. On connait du document intitulé « Connector ability to design superhydrophobic and oleophobic surfaces from conducting polymers », Langmuir, 26(16):13545-9, Zenerino A, Darmanin T, Taffin de Givenchy E, Amigoni S, Guittard F des méthodes de fabrication de surfaces superoléophobes en 20 utilisant des monomères contenant des chaines perfluorées. La demande EP2210921 décrit également des articles comprenant des revêtements superhydrophobes. La substance hydrophobe est faite de polymères composés de monomères tels que par exemple l'éthylène, le propylène, le styrène 25 ou le tetrafluoroéthylène. La demande EP2118189 décrit des compositions super ou ultra-hydrophobes comprenant des polymères ayant un angle de raccordement ou angle de contact de l'eau (« Water Contact Angle » ou WCA) compris entre au moins 120° et 150° 30 ou plus. La demande US2008015298 décrit des revêtements superhydrophobes faits de polymères fluorés ayant des unités structurelles de formule -CR1R2-CFX- et des articles recouverts de tels revêtements, ainsi que les applications possibles associées. La demande internationale W02007102960 décrit des 5 compositions autonettoyantes hydrophobes sous forme de films, et ses applications. Les demandes W02012075294 et W02012009238 décrivent des matériaux superhydrophobes composés de polymères ou copolymères à base de cycle aromatique substitué. 10 Enfin, la demande EP2092026 divulgue des revêtements ultra-hydrophobes à base de copolymères organosilicones. Toutefois, les revêtements ou matériaux superoléophobes ou superhydrophobes connus à ce jour sont instables, c'est-à-dire qu'ils adhèrent mal à leur 15 substrat. Leurs propriétés superoléophobes ou superhydrophobes sont donc relativement éphémères. Les revêtements doivent donc être remplacés fréquemment, ce qui entraine notamment une pollution liée aux déchets engendrés, ce qui nécessite une maintenance soutenue et qui 20 engendre des coûts importants. En outre, les revêtements ou matériaux superoléophobes ou superhydrophobes tels que décrits dans les documents ci-dessus sont aussi relativement complexes à élaborer, c'est-à-dire qu'ils nécessitent plusieurs étapes de fabrication. 25 Ceci les rend donc relativement coûteux à mettre en oeuvre. De même, leur élaboration difficile nécessite généralement l'utilisation de produits, de monomères, de polymères notamment fluorés et contenant de longueurs chaînes perfluorés, qui sont fortement toxiques, notamment en 30 termes de bioaccumulation, d'écotoxicité environnementale. Il existe donc un besoin d'obtenir des matériaux superoléophobes ou superhydrophobes qui présentent une stabilité améliorée, c'est-à-dire qui présentent un pouvoir d'adhésion important à leur substrat, dont le procédé de fabrication soit avantageusement peu onéreux et préférentiellement réalisable en une seule étape selon certains modes de réalisation, avec avantageusement une approche écotoxique favorable. Aussi, un but que s'est fixé la présente invention est de fournir des matériaux superoléophobes ou superhydrophobes présentant des propriétés anti-adhérentes, 10 antifriction et/ou anticorrosion, qui soient stables, c'est-à-dire dont les couches polymériques ou copolymériques adhérent à leur substrat. En outre, les matériaux selon l'invention peuvent avantageusement être utilisés pour former des surfaces 15 biomimétiques ou bioniques, c'est-à-dire reproduisant artificiellement des propriétés essentielles d'un ou plusieurs processus ou surfaces biologiques. Enfin, les matériaux selon l'invention ou les surfaces comprenant ces matériaux sont élaborés par une méthode peu 20 onéreuse et en une seule étape. Ainsi, cette technologie peut être appliquée notamment dans le domaine de l'antibioadhésion, permettant d'éviter l'utilisation de biocide sur les surfaces et ainsi concevoir de nouveaux matériaux hautement performant avec une approche écotoxique 25 favorable. L'invention a donc pour premier objet un matériau superoléophobe et/ou superhydrophobe multicouche comprenant : d'une part un premier constituant qui est un substrat 30 conducteur ou préalablement rendu conducteur : - dont la surface est modifiée par traitement chimique et/ou physique ; et/ou - intégrant une première couche conductrice promoteur d'adhésion ; et d'autre part au moins un autre constituant qui est une couche polymérique ou copolymérique superoléophobe et/ou superhydrophobe composée d'un ou plusieurs monomères à base de cycle aromatique ou hétéroaromatique substitués par une ou plusieurs chaines fluorocarbonées et/ou hydrocarbonées, caractérisé en ce que les différents constituants dudit matériau respectent un gradient croissant d'hydrophobie entre la première couche déposée sur le substrat conducteur ou préalablement rendu conducteur et la dernière couche dudit matériau. Elle a pour deuxième objet un procédé de fabrication d'un matériau superoléophobe et/ou superhydrophobe selon l'invention comprenant les étapes de : - traitement physique et/ou chimique 2 d'un substrat conducteur ou préalablement rendu conducteur 1 et/ou dépôt 20 d'une couche conductrice promoteur d'adhésion 3 sur ledit substrat ; - dépôt sur la couche conductrice promoteur d'adhésion 3 d'au moins une couche polymérique ou copolymérique superoléophobe et/ou superhydrophobe 4, 5 ou 6 composée 25 d'un ou plusieurs monomères à base de cycle aromatique ou hétéroaromatique substitués par une ou plusieurs chaines fluorocarbonées et/ou hydrocarbonées ; et de - récupération du matériau superoléophobe et/ou superhydrophobe. 30 Elle a pour troisième objet un monomère sans fluor répondant à la formule générale (I) suivante : dans laquelle : atomes et groupements S, 0, - Zl est choisi parmi les NH et N-W ; - Z3 est choisi parmi les atomes et groupements H, X1- W, X1-R1-X2, C (R2) (R3) ; - Z4 est choisi parmi les atomes et groupements W, X1- W, C (R2) (R3) ; - Z5 et Z6 représentent un atome H ou une chaîne hydrocarbonée comprenant 3 atomes de carbone ; dans laquelle : o W représente B1-H, Q1-Z2 ou B1-Q1-Z2 ; - avec B1, B2, B3, identiques ou différents choisis parmi les groupements : 01-020 alkyles, C1-C20 alkényles, 1-C20 alkynyles, C6-C18 aryles, C6-018 hétéroaryles ; - avec Z2 correspondant à Al, CH(A1)(A2), CH2 (Al) , NH (Al) , N (Al) (A2) , 0 (A1) ou S (Al) ; pour lequel Al et A2, identiques ou différents représentent : -B2-H, -B3-ph-Q2-B2-H ; « ph » désignant le groupe fonctionnel phényle; - avec Qi et Q2, identiques ou différents qui représentent OC(0), C(0), SC(0), NHC(0); o X1 et X2 ; identiques ou différents, sont choisis parmi les atomes ou groupements 0, S, NH ; o R1 est choisi parmi les groupements -CH(W)-,-(CH2),11- 0H(W)-, -0H(W)-(0H2),11, -(CH2),,2-CH(W)-(01-12)'3- et -(0H2)'1- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-Ri- X2; et dans laquelle : - lorsque Z3 et Z4 correspondent à X1-R1-X2, ils sont reliés ensemble pour former un cycle ; - lorsque Z3 et/ou Z4 correspondent à C(R2)(R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; et dans laquelle lorsque Z1 est un atome de S : - si Z3 est un atome de H, alors Z4 est choisi parmi les groupements: X1-W ou C(R2)(R3) ; - Z3 et Z4 ne peuvent être simultanément égaux à OW ; et dans laquelle lorsque Z1 est un atome de S ou NW : - si Z3 et Z4 correspondent à X1-R1-X2, nl est égal à 1 et Z2 correspond à CH2(A1) alors B2, B3 identiques ou différents sont choisis parmi les groupements : 01020 alkényles, Cl-020 alkynyles, C6-C18 aryles, 06-018 hétéroaryles ; et dans laquelle lorsque ZI est N-W et W correspond à Bi-H alors B1 est choisi parmi les groupements : 01-020 alkényles, C1-C20 alkynyles, C6-C18 aryles, C6-C18 hétéroaryles. Elle a pour quatrième objet un monomère à courte chaine fluorée de formule (I) dans laquelle : - Z1 est choisi parmi les atomes et groupements S, 0, NH et N-W ; - Z3 est choisi parmi les atomes et groupements H, X1- X1-R1-X2, C (R2) (R3) ; - Z4 est choisi parmi les atomes et groupements W, X1- W, C (R2) (R3) ; - Z5 et Z6 représentent un atome H ou une chaîne hydrocarbonée comprenant 3 atomes de carbone ; dans laquelle : o W représente (CF2)e, B1-(CF2)pF, Q1-Z2 ou B1-Q1-Z2 ; - avec B1, B2, B3 identiques ou différents choisis parmi les groupements : C1-C2o alkyles, C1-C20 alkényles, C1-C20 alkynyles, C6-C18 aryles, C6-018 hétéroaryles ; - avec Z2 correspondant à A1, CH (AI) (A2) , CH2 (Ai) NH (Ai) , N (Al) (A2) r 0 (A1) ou S(A1) ; pour lequel Al et A2, identiques ou différents représentent : -B2- ( CF2 ) pF, « ph » désignant le -B3-ph-Q2-B2- (CP2 ) IDP ; groupe fonctionnel phényle ; - avec q et p compris entre 1 et 6 ; - avec Ql et Q2, identiques ou différents qui représentent OC(0), C(0), SC(0), NHC(0) ; o X1 et X2 ; identiques ou différents, sont choisis parmi les atomes ou groupements 0, S, NH ; o R1 est choisi parmi les groupements -CH(W), -(CH2)niCH (W) - ; -CH (W) - (CH2) n1 ; - (CH2) n2-CH (W) - (CH2) n3- ; et -(CH2),il- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-R1- X2; et dans laquelle : - lorsque Z3 et Z4 correspondent à X1-R1-X2, ils sont reliés ensemble pour former un cycle ; - lorsque Z3 et/ou Z4 correspondent à C(R2) (R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; et dans laquelle lorsque Z1 est un atome de S ou un 20 groupement NH : - si Z3 est un atome de H, alors Z4 est choisi parmi les groupements: X1-W ou C(R2) (R3) ; et dans laquelle lorsque Z1 est un atome de S ou le groupement N-W : 25 si Z3 et Z4 correspondent à X1-R1-X2 et nl est égal à 1 alors Qi est choisi parmi C(0) et NHC(0) de tel sorte que Z2 correspond à A1, CH (Al) (A2) , CH2 (Al) NH (Ai) N (Al) (A2) ou S(A1)- Elle a pour cinquième objet une couche polymérique ou 30 copolymérique superoléophobe et/ou superhydrophobe composée d'un ou plusieurs monomères sans fluor ou à courte chaine fluorée selon l'invention. Elle a pour sixième objet un matériau superoléophobe et/ou superhydrophobe comprenant d'une part un premier constituant qui est un substrat conducteur ou préalablement rendu conducteur 1: - dont la surface est modifiée par traitement chimique et/ou physique ; et/ou - intégrant une première couche conductrice promoteur d'adhésion ; et d'autre part au moins une couche polymérique ou copolymérique composée d'un ou plusieurs monomères sans fluor ou à courte chaîne fluorée selon l'invention. Enfin, elle a pour septième objet l'utilisation d'un matériau selon l'invention à titre de matériau anti15 adhésion, antifriction et/ou anticorrosion. L'invention sera mieux comprise à la lecture de la description non limitative qui suit, rédigée au regard des dessins annexés, dans lesquels : - la figure 1 illustre sur sa partie supérieure, 20 l'absence d'adhésion d'un revêtement superhydrophobe dépourvu de promoteur d'adhésion. Sur la partie inférieure de la figure 1, on peut observer que le revêtement superhydrophobe se retrouve sur le scotch et non pas sur le support ; 25 - la figure 2 représente un cliché photographique de l'adhésion d'un revêtement promoteur d'adhésion qu'est le polypyrrole ; - la figure 3 représente un cliché photographique de l'adhésion d'un revêtement superhydrophobe avec un 30 promoteur d'adhésion qu'est le polypyrrole sur de l'acier inoxydable 316 ; - les figures 4 à 9 schématisent des exemples de réalisations de matériaux selon l'invention ; - la figure 10 représente des clichés, numérotés 10(a) à 10(f), pris au microscope électronique à balayage (MEB) avec un grossissement de x10 000 et x 25 000 de (a, b) PEDOT-NH-F4, (c, d) PEDOT-NH-F6 et (e, f) PEDOT-NH-F8. Les encarts aux figures 10 (a), 10(c) et 10(e) représentent des gouttelettes d'hexadécane sur ces surfaces ; - les figures 11(a), 11(b) et 11(c) sont des représentations schématiques de la partie chimique et de la partie physique des angles de contact et de l'influence de la charge de dépôt (Qs) sur les angles de contact. Ces données sont présentées pour trois polymères et quatre liquides sondes (eau, huile de tournesol, diiodométhane et hexadécane) ; - la figure 12 représente des Voltamogrammes cycliques de PProDOT-Hn (n = 4, 6 ou 8) dans l'acétonitrile (a) et dans le dichlorométhane (b) ; - la figure 13 représente des clichés pris au microscope électronique à balayage (MEB) de polymères PProDOT-Hn électrodéposés dans du l'acétonitrile. Le cliché (a) concerne le PProDOT114, (b) concerne le PProDOT-H6 et (c) concerne le PProDOT-H8. - la figure 14 représente des clichés pris au microscope électronique à balayage (MEB) de polymères PProDOT-Hn électrodéposés dans du dichlorométhane. Le cliché (a) concerne le PProDOT- H4, (b) concerne le PProDOT-H6 et (c) concerne le PProDOT-H8. Le matériau selon l'invention est un matériau superoléophobe et/ou superhydrophobe comprenant : d'une part un premier constituant qui est un substrat conducteur ou préalablement rendu conducteur 1 : - dont l'a surface est modifiée par traitement chimique et/ou physique 2 ; et/ou - intégrant une première couche conductrice promoteur d'adhésion 3 ; et d'autre part au moins un autre constituant qui est une couche polymérique ou copolymérique superoléophobe et/ou superhydrophobe 4, 5 ou 6 composée d'un ou plusieurs monomères à base de cycle aromatique ou hétéroaromatique substitués par une ou plusieurs chaines fluorocarbonées et/ou hydrocarbonées. Le matériau selon l'invention se caractérise en ce que les différents constituants dudit matériau respectent un gradient croissant d'hydrophobie entre la première couche déposée sur le substrat conducteur ou préalablement rendu conducteur 1 et la dernière couche dudit matériau. A titre non limitatif, le substrat conducteur ou préalablement rendu conducteur lpeut notamment être un acier (inoxydable ou non inoxydable), du platine, de l'or, de l'argent, du fer, de l'oxyde d'indium et d'étain (ITO), du titane, du carbone vitreux, du silicium, de l'aluminium, du cuivre, du zinc, du nickel, du laiton, du bronze. Afin d'augmenter l'adhésion du matériau selon la surface du substrat conducteur ou préalablement rendu conducteur 1 est modifiée : - par des traitements physiques et/ou chimiques 2, sans apport de matière ; et/ou - par déposition d'une couche conductrice promoteur d'adhésion 3, avec apport de matière, ce qui a pour effet de modifier la chimie de la surface. Le traitement physique de la surface du substrat conducteur ou préalablement rendu conducteur 1 peut notamment être réalisé par gravure au plasma (« plasma etching » en anglais). Préférentiellement, le traitement physique est réalisé par plasma oxygène ou plasma argon. Le traitement chimique de la surface du substrat conducteur ou préalablement rendu conducteur 1 peut notamment être réalisé par polissage, sablage, brossage et/ou par une attaque chimique. Avantageusement, le traitement chimique est réalisé par de l'eau royale appelée également eau régale, Aqua regia en latin, qui est un mélange d'acide chlorhydrique et d'acide nitrique concentrés dans une proportion de 2 à 4 volumes d'acide chlorhydrique pour 1 d'acide nitrique. La couche conductrice promoteur d'adhésion 3 peut être déposée selon plusieurs techniques : monocouche auto- assemblée (« self-assembled monolayer » en anglais, acronyme SAM), plasma, sol-gel, électrofilature (« elecrospinning » en anglais), lithographie, polymérisation radicalaire, d'électrodéposition, couche par couche, trempage (« dip-coating » en anglais), enduction 25 centrifuge (« spin-coating » en anglais). Avantageusement, la monocouche auto-assemblée SAM comprend de l'acide undecylenique, de l'acide undécanoïque, de l'acide décanoïque, de l'acide linoléique, de l'acide octadécyle phosphonique, du pyrrole undécane thiol, du N- 30 (3,4-dihydroxyphenethyl)thiophene-3-carboxamide, de la dopamine, pris seuls ou en mélange. Avantageusement, la couche d'électrodéposition est composée d'un ou plusieurs monomères à base de cycle aromatique ou hétéroaromatique éventuellement substitué. De préférence, la couche d'électrodéposition est composée d'un ou plusieurs monomères de pyrrole ou d'aniline, pris seuls ou en mélange. De préférence, la couche d'électrodéposition est composée de monomères de polypyrrole : De façon surprenante, le Demandeur a pu mettre en évidence que l'épaisseur de la couche conductrice 3 jouait un rôle primordial sur son adhésion au substrat conducteur ou préalablement rendu conducteur 1. En effet, le Demandeur a établi que la cohésion était inversement proportionnelle à l'épaisseur de la couche déposée. Ainsi, la couche conductrice promoteur d'adhésion a préférentiellement une épaisseur inférieure à environ 100 nm. De préférence encore, l'épaisseur est comprise entre 1 et 50 nm, encore plus préférentiellement 20 nm. Cette épaisseur est fonction de la charge surfacique appliquée qui est préférentiellement comprise entre 1 et 20 mC/cm2. De préférence, la charge surfacique est de 5 mC/cm2. Le Demandeur a pu mettre en évidence que, si la couche conductrice 3 est fine, cela évite une rupture cohésive. En outre, il a pu être établi que l'épaisseur du polypyrrole influence les propriétés de mouillabilité du polymère superhydrophobe. Plus l'épaisseur du polypyrrole est importante, plus l'angle de contact du polymère superhydrophobe diminue. Le matériau multicouche selon l'invention comprend en outre au moins un autre constituant qui est une couche polymérique ou copolymérique superoléophobe et/ou superhydrophobe 4, 5 ou 6 composée d'un ou plusieurs monomères à base de cycle aromatique ou hétéroaromatique substitués par une ou plusieurs chaines fluorocarbonées et/ou hydrocarbonées. De préférence la couche polymérique ou copolymérique superoléophobe et/ou superhydrophobe 4, 5 ou 6 est composée d'un ou plusieurs monomères répondant à la formule générale 10 suivante : dans laquelle : 15 - Z1 est choisi parmi les atomes et groupements S, O, NH et N-W ; - Z3 est choisi parmi les atomes et groupements : H, X1-W, X1-R1-X2, C (R2) (R3) ; - Z4 est choisi parmi les groupements: W, X1-R1- 20 X2 et C (R2) (R3) ; - Z5 et Z6 représentent un atome H ou une chaîne hydrocarbonée comprenant 3 atomes de carbone ; dans laquelle : o W représente (CF2)e, Bi-(CY2)pY, Q1-Z2 ou B1-Q1-Z2 ; 25 - avec Bi, B2, B3 identiques ou différents sont choisis parmi les groupements : Ci-020 alkyles, Cl-020 alkényles, Cl-020 alkynyles, C6-C18 aryles, 06-018 hétéroaryles ; - avec Z2 correspondant à CH (Ai) (A2) , CH2 (Ai) , NH (Al) , N(A1) (A2) , 0(A1) ou S(A1) ; pour lequel Al et A2, identiques ou différents représentent : -B2-(CY2)pY, -B3-ph-Q2-B2-(CY2)pY ; « ph » désignant le groupe fonctionnel phényle ; - avec q compris entre 1 et 20 et p compris entre 0 et 20 ; - avec Y correspondant à H ou F, sous réserve que, lorsque Y est un atome H, alors p est égal à 0 ; - avec Qi et Q2, identiques ou différents qui représentent OC(0), C(0), SC(0), NHC(0) ; o X1 et X2 ; identiques ou différents, sont choisis parmi les atomes ou groupements 0, S, NH ; o R1 est choisi parmi les groupements -(CH)W-,-(CH2)niCH(W)- ; -CH(W)-(CF12)ni ; -(CH2),-12-CH(W)-(CH2)'.3- ; et -(CH2)'1- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-R1- X2 ; et dans laquelle : - lorsque Z3 et Z4 correspondent à X1-R1-X2, ils sont reliés ensemble pour former un cycle ; - lorsque Z3 et/ou Z4 correspondent à C(R2) (R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; pris seuls ou en mélange. De préférence encore, la couche polymérique ou copolymérique superoléophobe et/ou superhydrophobe 4, 5 ou 6 selon l'invention est composée d'un ou plusieurs monomères répondant à la formule générale (I) dans laquelle : - Z1 est choisi parmi les atomes et groupements S, NH et N-W ; - Z3 est choisi parmi les atomes et groupements : H, X1-W et X1-R1-X2 ; - Z4 est choisi parmi les groupements: W, X1-W et X1R1-X2 ; - Z5 et Z6 représentent un atome H ; dans laquelle : o W représente (CF2)e, B1-(CY2)pY, Q1-Z2 ou B1-Q1-Z2 ; - avec B1, B2, B3 identiques ou différents choisis parmi les groupements : Cl-016 alkyles, C1-C16 alkényles, C1-016 alkynyles, 06-018 aryles, 06-018 hétéroaryles ; - avec Z2 correspondant à CH (Al) (A2) , CH2 (Ai) , NH (Al) , N (Ai) (A2) , 0 (A1) ou S(A1) ; pour lequel Al et A2, identiques ou différents représentent : -B2- ( CY2) pY -133-ph-Q2-B2-(CY2)pY ; « ph » désignant le groupe fonctionnel phényle ; - avec q compris entre 1 et 16 et p compris entre 0 et 16 ; - avec Y correspondant à H ou F, sous réserve que, lorsque Y est un atome H, alors p est égal à 0 ; - avec Ql et Q2f identiques ou différents qui représentent OC(0), C(0), SC(0), NHC(0) ; o Xi et X2 ; identiques ou différents, sont choisis parmi les atomes ou groupements O, S ; o R1 est choisi parmi les groupements-(CH)W-, -(CH2),11- CH(W)-, -CH(W)-(CH2)ni, -CH(W)-(CH2)113-, (CH2),,,1- lorsque Z1 équivaut à N-W ; W étant tel que défini ci-dessus et n1, n2, n3, identiques ou différents, sont compris entre 1 et 4, la somme de n2 + n3 étant inférieure ou égale à 4 ; et dans laquelle : - lorsque Z3 et Z4 correspondent à X1-R1-X2, ils sont reliés ensemble pour former un cycle ; pris seuls ou en mélange. La couche polymérique ou copolymérique superoléophobe et/ou superhydrophobe 4, 5 ou 6 selon l'invention est 25 préférentiellement composée d'un ou plusieurs monomères choisis parmi : (i) les composés de formule (I) dans laquelle : - Z1 est choisi parmi les atomes et groupements S, NH et N-W ; 30 - Z3 est choisi parmi les atomes et groupements H, X1- W et X1-R1-X2 ; - Z4 est choisi parmi les groupements: W, X1-W et X1R1-X2 ; - Z5 et Z6 représentent un atome H ; dans laquelle : o W représente (CF2),1F, Bi-(CF2)pF, Q1-Z2 ou B1-Q1-Z2 ; - avec B1, B2, B3 identiques ou différents choisis parmi les groupements : alkyles, C1-C16 alkényles, alkynyles, C6-C18 aryles, C6-C18 hétéroaryles ; - avec Z2 correspondant à Al,CH(Ai) (A2) ,CH2(A1) NH (A1) , N (A1) (A2) , 0(A1) ou S (A1) ; pour lequel Al et A2, identiques ou différents représentent : -B2-(CF2)pF, -B3-ph-Q2-B2-(CF2)pF ; « ph » désignant le groupe fonctionnel phényle ; - avec q et p compris entre 7 et 16 ; - avec Q1 et Q2, identiques ou différents qui représentent OC(0), C(0), SC(0), NHC(0) ; o X1 et X2 ; identiques ou différents, sont choisis parmi les atomes ou groupements 0, S; o R1 est choisi parmi les groupements -(CH)W-, - (CH2),u-CH(W)-, -CH (W) - (CB2) nl, (CH2) n2-CH (W) (CH2) n3-r -(CH2)n1- lorsque Z1 équivaut à N-W ; W étant tel que défini ci-dessus et n1, n2, n3, identiques ou différents, sont compris entre 1 et 4, la somme de n2 + n3 étant inférieure ou égale à 4 ; et dans laquelle : o lorsque Z3 et Z4 correspondent à X1-R1-X2, ils sont reliés ensemble pour former un cycle ; ou parmi (ii) les composés sans fluor suivants, répondant également à la formule générale (I) dans laquelle : - Zl est choisi parmi les atomes et groupements S, 0, et N-W ; - Z3 est choisi parmi les atomes et groupements H, X1- W, X1-R1-X2, 0 (R2) (R3) ; - Z4 est choisi parmi les atomes et groupements W, X1-W, X1-R1-X2, C (R2) (R3) ; - Z5 et Z6 représentent un atome H ou une chaîne hydrocarbonée comprenant 3 atomes de carbone ; dans laquelle : o W représente Bl-H, Q1-Z2 ou B1-Q1-Z2 ; - avec B1, B2, B3 identiques ou différents choisis parmi les groupements : C1-C2o alkyles, 01-020 alkényles, 01-020 alkynyles, 06-018 aryles, C6-018 hétéroaryles ; - avec Z2 correspondant à Al, CH(A1)(A2), CH2(A1), NH(A1), N(A1) (A2), 0(A1) ou S(Al) ; pour lequel Al et A2, identiques ou différents représentent : -B2-H, -B3-ph-Q2-B2-H ; « ph » désignant le groupe fonctionnel phényle ; - avec Ql et Q2, identiques ou différents qui représentent 00(0), 0(0), SC(0), NHC(0) ; o X1 et X2 ; identiques ou différents, sont choisis parmi les atomes ou groupements 0, S, NH ; o R1 est choisi parmi les groupements -(CH)W-, -(0112),il-0H(W)- ; -0H(W)-(CH2)/11 ; -(CR2)n2-0H(W)- (01-12),,3- ; et -(CH2),il- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-R1X2; et dans laquelle : - lorsque Z3 et Z4 correspondent à X1-R1-X2, ils sont reliés ensemble pour former un cycle ; - lorsque Z3 et/ou Z4 correspondent à C(R2) (R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; ou encore parmi (iii) les composés à courte chaine fluorée suivants répondant également à la formule générale (I) dans 20 laquelle : - Z1 est choisi parmi les atomes et groupements S, O, NH et N-W ; - Z3 est choisi parmi les atomes et groupements H, X1-W, X1-R1-X2, C (R2) (R3) ; 25 - Z4 est choisi parmi les atomes et groupements W, X1- W, X1-R1-X2, C (R2) (R3) ; - Z5 et Z6 représentent un atome H ou une chaîne hydrocarbonée comprenant 3 atomes de carbone ; dans laquelle : 30 o W représente (CF2) qF, B1-(CF2)pF, Q1-Z2 ou B1-Q1-Z2 - avec B1, B2, B3 identiques ou différents choisis parmi les groupements : Cl-020 alkyles, C1-020 alkényles, Cl-020 alkynyles, C6-C18 aryles, C6-C18 hétéroaryles ; - avec Z2 correspondant à Al, CH (A1) (A2), CH2 (Ai) , NH (Ai) , N (Ai) (A2) , 0 (A1) ou S (Al) ; pour lequel Al et A2, identiques ou différents représentent : -B2-(CF2)pF, -B3-ph-Q2-B2-(CF2)pF ; « ph » désignant le groupe fonctionnel phényle ; - avec q et p compris entre 1 et 6; - avec Ql et Q2, identiques ou différents qui représentent OC(0), C(0), SC(0), NHC(0) ; o X1 et X2 ; identiques ou différents, sont choisis parmi les atomes ou groupements 0, S, NH ; o R1 est choisi parmi les groupements -(CH)W-, - (CH2) ni-CH (W) - ; -CH(W)-(CH2)ni ; -(CH2),,2-CH(W)- (CH2),-,3- ; et - (CH2) m- lorsque Z1 équivaut à N-W ; W étant tel que défini ci-dessus et n1r n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-R1X2; et dans laquelle : - lorsque Z3 et Z4 correspondent à X1-R1-X2, ils sont reliés ensemble pour former un cycle ; - lorsque Z3 et/ou Z4 correspondent à C(R2)(R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; pris seuls ou en mélange. De façon particulièrement avantageuse, la couche polymérique ou copolymérique superoléophobe et/ou superhydrophobe 4, 5 ou 6 selon l'invention est composée 10 d'un ou plusieurs monomères choisis : parmi les composés sans fluor suivants, répondant à la formule générale (I) dans laquelle : - Z1 est choisi parmi les atomes et groupements S, NH et N-W; 15 - Z3 est choisi parmi les atomes et groupements H, X1- W, X1- R1-X2; - Z4 est choisi parmi les atomes et groupements W, X1-W, X1-R1-X2; - Z5 et Z6 représentent un atome H ; 20 dans laquelle : o W représente B1-H, Q1-Z2 ou B1-Q1-Z2 ; - avec B1, B2, B3 identiques ou différents choisis parmi les groupements : C1-C16 alkyles, 01-016 alkényles, 01-C16 alkynyles, 25 06-C18 aryles, 06-C18 hétéroaryles ; - avec Z2 correspondant à A1, CH (Ai) (A2) , CH2 (Al) NH (Ai) r N (Al) (A2) , 0 (A1) ou S (Ai) ; pour lequel Al et A2, identiques ou 30 différents représentent : -B2-H, -33-ph-Q2-B2-H ; « ph » désignant le groupe fonctionnel phényle ; - avec Qi et Q2, identiques ou différents qui représentent OC(0), C(0), SC(0), NHC(0) ; o X1 et X2 ; identiques ou différents, sont choisis parmi les atomes ou groupements 0, S; o R1 est choisi parmi les groupements -(CH)W-, - (CH2)'1-CH(W)-, -CH(W)-(CH2)111, -(01-12)112-0H(W)-(0H2)1-13-, -(CH2)n1- lorsque Z1 équivaut à N-W ; W étant tel que défini ci-dessus et n1, n2, n3, identiques ou différents, sont compris entre 1 et 4, la somme de n2 + n3 étant inférieure ou égale à 4 ; et dans laquelle : lorsque Z3 et Z4 correspondent à X1-R1-X2, ils sont reliés 15 ensemble pour former un cycle ; ou parmi les composés à courte chaine fluorée suivants répondant également à la formule générale (I) dans laquelle : - Z1 est choisi parmi les atomes et groupements S, NH 20 et N-W ; - Z3 est choisi parmi les atomes et groupements H, X1-W, X1- R1-X2; - Z4 est choisi parmi les atomes et groupements W, X1-W, X1- R1-X2; 25 - Z5 et Z6 représentent un atome H ; dans laquelle : o W représente (0F2) 4F, 1- (0F2) 4F, Q1-Z2 ou B1-Q1-Z2 ; - avec B1, B2, B3 identiques ou différents choisis parmi les groupements : 01-014 30 alkyles; - avec Z2 correspondant à CH (Al) (A2) , CH2 (Ai) , NH (Al) , N(A1) (A2) , O(A1) ou S(A1) ; pour lequel Al et A2, identiques ou différents représentent : -B2- (CF2) 4F, -B3-ph-Q2-B2- ( CF2) 4F ; « ph » désignant le groupe fonctionnel phényle ; - avec Ql et Q2, identiques ou différents qui représentent OC(0), C(0), SC(0), NHC(0) ; o Xi et X2 ; identiques ou différents, sont choisis parmi les atomes ou groupements 0, S ; o R1 est choisi parmi les groupements -(CH)W-, - (CH2)'1-CH(W)-, -CH(W)-(CH2)111, -(CH2)',2-CH(W)-(CH2),13-, -(CH2)ni- lorsque Z1 équivaut à N-W ; W étant tel que défini ci-dessus et nl, n2, n3, identiques ou différents, sont compris entre 1 et 4, la somme de n2 + n3 étant inférieure ou égale à 4 ; et dans laquelle : lorsque Z3 et Z4 correspondent à X1-R1-X2, ils sont reliés ensemble pour former un cycle; pris seuls ou en mélange. Selon un premier mode de réalisation avantageux de l'invention, la couche polymérique ou copolymérique superoléophobe et/ou superhydrophobe 4, 5 ou 6 est composée uniquement d'un ou plusieurs monomères sans fluor répondant à la formule générale (I) dans laquelle : - Zi est choisi parmi les atomes et groupements S, 0, NH et N-W ; - Z3 est choisi parmi les atomes et groupements H, X1- W X1-R1-X2 (R2) (R3) ; - Z4 est choisi parmi les atomes et groupements W, X1-W, X1-R1-X2, C (R2) (R3) ; - Z5 et Z6 représentent un atome H ou une chaîne hydrocarbonée comprenant 3 atomes de carbone ; 5 dans laquelle : o W représente B1-H, Q1-Z2 ou B1-Q1-Z2 ; - avec B1, B2, B3 identiques ou différents choisis parmi les groupements : Cl-020 alkyles, Cl-020 alkényles, C1-020 alkynyles, 10 06-018 aryles, 06-018 hétéroaryles ; - avec Z2 correspondant à A1,0H(Al) (A2),CH2(A1), NH (A1) , N (A1) (A2) , 0 (A1) ou S (A1) ; pour lequel Al et A2, identiques ou différents représentent : 15 -B2-H, -B3-ph-Q2-B2-H ; « ph » désignant le groupe fonctionnel phényle ; - avec Qi et Q2, identiques ou différents qui représentent OC(0), C(0), SC(0), NHC(0) ; 20 o X1 et X2 ; identiques ou différents, sont choisis parmi les atomes ou groupements 0, S, NH ; o R1 est choisi parmi les groupements -(CH)W-, (CH2)'1-CH(W)- ; -CH (W) - ( CB2) n1 ; (0H2) (W) (0H2) n3- et 25 -(01-12),11- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes 30 de carbone ; o R3 est choisi parmi les groupements W, X1-W ou Xl-R1- X2; et dans laquelle : - lorsque Z3 et Z4 correspondent à X1-R1-X2, ils sont reliés ensemble pour former un cycle ; - lorsque Z3 et/ou Z4 correspondent à C(R2)(R3), ils sont reliés à Z6 et Z5, (Z6 et Z3) et (Z5 et Z )r pour former un cycle aromatique à 6 carbones, et lorsque R3 correspond à X1-R1-X2 alors Z3 et Z4 sont reliés entre eux et forment également un cycle ; pris seuls ou en mélange. Préférentiellement, selon ce premier mode de. réalisation avantageux, la couche polymérique ou copolymérique superoléophobe et/ou superhydrophobe 4, 5 ou 6 est composée uniquement d'un ou plusieurs monomères répondant à la formule (II): Z3 dans laquelle : - Z1 est choisi parmi les atomes et groupements S, NH et N-W; - Z3 et Z4 représentent X1-R1-X2 et sont reliés ensemble pour former un cycle, o X1 et X2 sont choisis parmi les atomes et groupements O, S; o R1 est choisi parmi les groupements suivants : - (CH2) n1-CH (W) -CH(W)-(CH2)nl, - (CH2) n2- CH (W) - (CH2) n3- ; 0 W représente -B1-H, Q1-Z2 ou B1-Q1-Z2 où Z2 correspondant à A1, CH (Al) (A2) , CH2 (Al) NH (Al) N(A1)(A2), 0(A1) ou S(A1) ; pour lequel Al et A2, identiques ou différents représentent : -B2-H, avec B1, B2, identiques ou différents choisis parmi les groupements C1-C16 alkyles, C1-014 alkényles, C1-C16 alkynyles, 06-C18 aryles, C6-C18 hétéroaryles ; avec Ql représentant OC(0), C(0), SC(0), NHC(0) nl, n2 et n3 identiques ou différents, sont compris entre 1 et 4, la somme de n2 + n3 étant inférieure ou égale à 4 ; pris seuls ou en mélange. Selon un deuxième mode de réalisation avantageux de l'invention, la couche polymérique ou copolymérique superoléophobe et/ou superhydrophobe 4, 5 ou 6 est composée uniquement d'un ou plusieurs monomères à courte chaîne fluorée répondant à la formule générale (I) dans laquelle : - Z1 est choisi parmi les atomes et groupements S, 0, NH et N-W ; - Z3 est choisi parmi les atomes et groupements H, X1- W, X1-R1-X2, C (R2) (R3) ; - Z4 est choisi parmi les atomes et groupements W, X1-W, X1-R1-X2, C (R2) (R3) ; - Z5 et Z6 représentent un atome H ou une chaîne hydrocarbonée comprenant 3 atomes de carbone ; dans laquelle : o W représente (CF2)qF, B1-(CF2)pF, Q1-Z2 ou B1-Q1-Z2 - avec B1, B2, B3 identiques ou différents choisis parmi les groupements : C1-C20 alkyles, C1-020 alkényles, Cl-020 alkynyles, C6-018 aryles, C6-018 hétéroaryles ; - avec Z2 correspondant à Al, CH(A1) (A2),, CH2 (Al) , NH (Al) , N (Al) (A2) , 0 (A1) ou S (Al) ; pour lequel Al et A2, identiques ou différents représentent : -B2-(CF2)pF, -B3-ph-Q2-132-(CF2)pF ; « ph » désignant le groupe fonctionnel phényle ; - avec q et p compris entre 1 et 6 ; - avec Qi et Q2, identiques ou différents qui représentent OC(0), C(0), SC(0), NHC(0) ; o X1 et X2 ; identiques ou différents, sont choisis parmi les atomes ou groupements 0, S, NH ; o R1 est choisi parmi les groupements -(CH)W-, - (CH2) 'i-CH (W) - ; -CH (W) - (CH2) ni ; - (CH2) n2-CH (W) - (CH2) n3- ; et -(CH2),-,1- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-R1- X2 ; et dans laquelle : - lorsque Z3 et Z4 correspondent à X1-R1-X2, ils sont reliés ensemble pour former un cycle ; - lorsque Z3 et/ou Z4 correspondent à C(R2)(R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; pris seuls ou en mélange. Préférentiellement, selon ce deuxième mode de réalisation avantageux, la couche polymérique ou copolymérique superoléophobe et/ou superhydrophobe 4, 5 ou 6 est composée uniquement d'un ou plusieurs monomères répondant à la formule suivante : Z3 dans laquelle : - Z1 est choisi parmi les atomes et groupements S, NH et N-W, - Z3 et Z4 représentent X1-R1-X2 et sont reliés ensemble pour former un cycle ; o X1 et X2 sont choisis parmi les atomes et groupements 0 et S; o R1 est choisi parmi les groupements suivants : - (CH2) n1-CH (W) -CH (W) - (CH2) nlf - (CH2) n2-CH (W) - (CH2) n3- ; o W représente -Bi- (0F2) 4F, Q1-Z2 ou B1-Q1-Z2 où Z2 correspondant à A1, CH(A1) (A2) ,CH2 (A1) , NH(7311), N (Al) (A2) , 0 (A1) ou S (Al) ; pour lequel Al et A2, identiques ou différents représentent : -B2-(CF2)4F, avec B1, B2, identiques ou différents choisis parmi les groupements C1-014 alkyles; avec Qi représentant OC(0), C(0), SC(0), NHC(0) nl, n2 et n3 identiques ou différents, sont compris entre 1 et 4, la somme de n2 + n3 étant inférieure ou égale à 4 ; pris seuls ou en mélange. A titre d'exemples non limitatifs de monomères utilisables pour la couche polymérique ou copolymérique superoléophobe et/ou superhydrophobe 4, 5 ou 6, on peut-citer les composés suivants : - 2-(2H-[1,4]dioxino[2,3-c]pyrrol-6(3H)-yl)ethyl 4,4,5,5,6,6,7,7,7-nonafluoroheptanoate ; - 2-(2H-[1,4]dithiino[2,3-c]pyrrol-6(3H)-yl)ethyl 4,4,5,5,6,6,7,7,7-nonafluoroheptanoate ; - 3-(2H-[1,4]dioxino[2,3-c]pyrrol-6(3H)-yl)propyl 4,4,5,5,6,6,7,7,7-nonafluoroheptanoate ; - (2H-[1,4]dioxino[2,3-c]pyrrol-6(3H)-yl)dodecyl 4,4,5,5,6,6,7,7,7-nonafluoroheptanoate ; - 3,3,4,4,5,5,6,6,6-nonafluorohexyl 2-(1H-pyrrol-3- yl)acetate ; - thiophen-3-ylmethyl 4,4,5,5,6,6,7,7,7- nonafluoroheptanoate ; - 2-(thiophen-3-yl)ethyl 4,4,5,5,6,6,7,7,7- nonafluoroheptanoate ; - (2,3-dihydrothieno[3,4-b][1,4]dioxin-2-yl)methyl 4,4,5,5,6,6,7,7,7-nonafluoroheptanoate ; - S-((2,3-dihydrothieno[3,4-b][1,4]oxathiin-3- yl)methyl) 4,4,5,5,6,6,7,7,7- nonafluoroheptanethioate ; - (2,3-dihydrothieno[3,4-b][1,4]oxathiin-2-yl)methyl 4,4,5,5,6,6,7,7,7-nonafluoroheptanoate ; pris seuls ou en mélange. On peut également citer les composés sans fluor suivants : - 6-decy1-3,6-dihydro-2H-[1,4]dioxino[2,3-c]pyrrole ; - 6-dodecy1-3,6-dihydro-2H-[1,4]dioxino[2,3-c]pyrrole - 6-tetradecy1-3,6-dihydro-2H-[1,4]dioxino[2,3- c]pyrrole ; - 2-octy1-2,3-dihydrothieno[3,4-b][1,4]dioxine ; - 2-decy1-2,3-dihydrothieno[3,4-b][1,4]dioxine ; - 2-dodecy1-2,3-dihydrothieno[3,4-b][1,4]dioxine ; - 2-((octyloxy)methyl)-2,3-dihydrothieno[3,4- b][1,4]dioxine ; - (2,3-dihydrothieno[3,4-b][1,4]dioxin-2-yl)methyl nonanoate ; - 2-(thiophen-3-yl)ethyl nonanoate ; - 2-(2H-[1,4]dioxino[2,3-c]pyrrol-6(3H)-yl)ethyl nonanoate ; - (3,4-dihydro-2H-thieno[3,4-b][1,4]dioxepin-3- yl)methyl heptanoate ; - (3,4-dihydro-2H-thieno[3,4-b][1,4]dioxepin-3- yl)methyl nonanoate ; - (3,4-dihydro-2H-thieno[3,4-b][1,4]dioxepin-3- yl)methyl undecanoate ; - (2,3-dihydrothieno[3,4-b][1,4]dioxin-2-yl)methyl isobutyrate - (2,3-dihydrothieno[3,4-b][1,4]dioxin-2-yl)methyl 2- ethylbutanoate ; (2,3-dihydrothieno[3,4-b][1,4]dioxin-2-yl)methyl 2- propylpentanoate ; pris seuls ou en mélange. On peut également citer les composés à courte chaine fluorée suivants: - 12-(2H-[1,4]dioxino[2,3-c]pyrrol-6(3H)-y1)-N- (3,3,4,4,5,5,6,6,6-nonafluorohexyl)dodecanamide ; - S-((2,3-dihydrothieno[3,4-b][1,4]oxathiin-2- yl)methyl) 4,4,5,5,6,6,7,7,7- nonafluoroheptanethioate ; - (3,4-dihydro-2H-thieno[3,4-b][1,4]dioxepin-3- yl)methyl 4,4,5,5,6,6,7,7,7-nonafluoroheptanoate ; - 6-(2H-[1,4]dioxino[2,3-c]pyrrol-6(3H)-yl)hexyl 4,4,5,5,6,6,7,7,7-nonafluoroheptanoate ; - 1-((2,3-dihydrothieno[3,4-b][1,4]dioxin-2- yl)methyl)-3-(2,2,3,3,4,4,5,5,5- nonafluoropentyl)urea ; - 2,2,3,3,4,4,5,5,5-nonafluoropentyl ((2,3- dihydrothieno[3,4-b][1,4]dioxin-2- yl)methyl)carbamate ; - (2,3-dihydrothieno[3,4-b][1,4]dioxin-2-yl)methyl (2,2,3,3,4,4,5,5,5-nonafluoropentyl)carbamate ; - 12-((2,3-dihydrothieno[3,4-b][1,4]dioxin-2- yl)methoxy)-N-(2,2,3,3,4,4,5,5,6,6,6- undecafluorohexyl)dodecanamide ; pris seuls ou en mélange. De façon surprenante, le Demandeur a pu mettre en évidence que le matériau selon l'invention, composé des constituants détaillés ci-dessus, est effectivement superoléophobe et/ou superhydrophobe, tout en présentant à 5 la fois des propriétés anti-adhérentes, antifriction et/ou anticorrosion, mais également une stabilité améliorée, notamment en terme d'adhésion et de cohésion avec le substrat. C'est-à-dire que les couches polymériques ou copolymériques adhérent mieux au substrat dont la surface. 10 est modifiée et/ou intègre une première couche conductrice promoteur d'adhésion telle que décrite ci-dessus. De façon particulière, comme cela est détaillé dans les exemples et illustré aux figures 4 à 9, le Demandeur a mis en évidence que le matériau selon l'invention était 15 particulièrement stable dans le temps lorsque la superposition des différents constituants respectent un gradient croissant d'hydrophobie entre la première couche déposée sur le substrat conducteur ou préalablement rendu conducteur 1 et la dernière couche dudit matériau. Rien 20 dans les documents de l'état de la technique n'enseigne ni ne décrit qu'il soit utile et avantageux d'avoir une superposition de couches polymériques ou copolymériques tels que décrites ci-dessus, avec un gradient d'hydrophobie croissant, afin d'obtenir des matériaux superoléophobes 25 et/ou superhydrophobes présentant des propriétés, notamment d'adhésion, améliorées. Le Demandeur a pu mettre en évidence qu'il est très difficile voire impossible de déposer la couche superhydrophobe ou superoléophobe selon l'invention 30 directement sur le support, sans traitement de surface préalable ou ajout d'un promoteur. Le Demandeur a pu observer plusieurs phénomènes différents en fonction du type de monomères utilisés. Il a été, par exemple, impossible de déposer des monomères de type EDOTF6 sur un support de type acier. Le dépôt de monomère de type EDOTF4 a permis d'obtenir une surface copolymérique présentant une adhésion très faible (cf. figure 1, résultat d'adhésion OB selon la méthode ASTM D 3359).De plus le dépôt n'était pas homogène et il était impossible de retrouver les propriétés intrinsèques des matériaux superoléophobes et/ou superhydrophobes. De façon avantageuse, le matériau selon l'invention comprend en outre une ou plusieurs couches polymériques ou copolymériques additionnelles 5, 6 qui se superposent pardessus la première couche polymérique ou copolymérique 4 décrite ci-dessus, selon un gradient croissant d' hydrophobicité. Autrement dit, comme cela est illustré à la figure 9, la couche polymérique ou copolymérique 6 située sur la surface externe du matériau présente une hydrophobicité 20 supérieure aux couches inférieures 3, 4 et 5, éventuellement modifié par traitement chimique ou physique 2. Un deuxième objet de l'invention concerne un procédé de fabrication d'un matériau superoléophobe et/ou 25 superhydrophobe selon l'invention comprenant les étapes de : - traitement physique et/ou chimique 2 d'un substrat conducteur ou préalablement rendu conducteur 1 et/ou dépôt d'une couche conductrice promoteur d'adhésion 3 sur ledit 30 substrat ; - dépôt sur la couche conductrice promoteur d'adhésion 3 d'au moins une couche polymérique ou copolymérique superoléophobe et/ou superhydrophobe 4, 5 ou 6 composée d'un ou plusieurs monomères à base de cycle aromatique ou hétéroaromatique substitués par une ou plusieurs chaines fluorocarbonées et/ou hydrocarbonées ; et de récupération du matériau superoléophobe et/ou superhydrophobe. De préférence, le substrat est déposé dans un bain conducteur composé d'un liquide ionique ou organique ou d'une émulsion ou microémulsion est de l'acétonitrile anhydrique ou un mélange à base d'eau, contenant un sel ou électrolyte tel que notamment le tetrabutylammonium hexafluorophosphate (Bu4NPF6) Les traitements physique et/ou chimique, la couche polymérique ou copolymérique sont tels que décrits ci-15 dessus. Un troisième objet de l'invention concerne un monomère sans fluor, répondant à la formule générale (I) : dans - Z1 NH - _3 W, - _4 W, - Z _5 20 25 Zl (I) laquelle : est choisi parmi les atomes et N-W ; est choisi parmi les atomes X1-R1-X2, C (R2) (R3) ; est choisi parmi les atomes X1-R1-X2, C (R2) (R3) ; et Z6 représentent un et groupements S, O, et groupements H, X1- et groupements W, X1- atome H ou une chaîne hydrocarbonée comprenant 3 atomes de carbone ; dans laquelle : o W représente B1-H, Q1-Z2 ou B1-Q1-Z2 ; - avec B1, B2, B3 identiques ou différents choisis parmi les groupements : Ci-C20 alkyles, C1-C20 alkényles, C1-C20 alkynyles, C6-C18 aryles, C6-C18 hétéroaryles ; - avec Z2 correspondant à A1,CH(A1) (A2), CH2 (Ai) , NH (Al) , N (Al) (A2) , 0 (A1) ou S (Al) ; pour lequel Al et A2r identiques ou différents représentent : -B2-H, -B3-ph-Q2-B2-H ; « ph » désignant le groupe fonctionnel phényle; - avec Ql et Q2, identiques ou différents qui représentent OC(0), C(0), SC(0), NHC(0); o X1 et X2 ; identiques ou différents, sont choisis parmi les atomes ou groupements 0, S, NH ; o R1 est choisi parmi les groupements -CH(W)-,-(CH2),11- CH (W) -, -CH (W) - (CH2) nlr (CH2) n2-CH (W) - (CH2) n3- et -(CH2)'1- lorsque Z1 équivaut à N-W ; W étant tel que défini ci-dessus et nl, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-R1- X2; et dans laquelle : - lorsque Z3 et Z4 correspondent à X1-R1-X2, ils sont reliés ensemble pour former un cycle ; - lorsque Z3 et/ou Z4 correspondent à C(R2)(R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; et dans laquelle lorsque Z1 est un atome de S : - si Z3 est un atome de H, alors Z4 est choisi parmi les groupements: X1-W ou C(R2)(R3) ; - Z3 et Z4 ne peuvent être simultanément égaux à OW ; et dans laquelle lorsque Zl est un atome de S ou NW : - si Z3 et Z4 correspondent à X1-R1-X2, n1 est égal à 1 et Z2 correspond à CH2(Fil) alors B2, B3 identiques ou différents sont choisis parmi les groupements : C1- C20 alkényles, alkynyles, C6-C18 aryles, C6-C18 hétéroaryles ; et dans laquelle lorsque Zl est N-W et W correspond à B1-H alors B1 est choisi parmi les groupements : C1-C2o alkényles, C1-C20 C6-C18 alkynyles, aryles, C6-C18 hétéroaryles. De préférence, le monomère sans fluor répondant à la formule générale (I) utilisable est tel que : - Z1 est choisi parmi les atomes et groupements S, NH et N-W ; - Z3 est choisi parmi les atomes et groupements H, X1-W, X1-R1-X2; - Z4 est choisi parmi les atomes et groupements W, X1- W, X1-R1-X2 ; - Z5 et Z6 représentent un atome H ; dans laquelle : o W représente B1-H, Q1-Z2 ou B1-Q1-Z2 ; - avec B1, B2, B3 identiques ou différents choisis parmi les groupements : C1-C16 alkyles, C1-C16 alkényles, Cl-C16 alkynyles, C6-C18 aryles, C6-C18 hétéroaryles ; - avec Z2 correspondant à Al, CH(Al) (A2), CH2 (Al ) , NH (Al) , N (Al) (A2) , 0 (A1) ou S(A1) ; pour lequel Al et A2, identiques ou différents représentent : -B2-H, -33-ph-Q2-32-H ; « ph » désignant le groupe fonctionnel phényle; - avec Qi et Q2, identiques ou différents qui représentent OC(0), C(0), SC(0), NHC(0); o X1 et X2 ; identiques ou différents, sont choisis parmi les atomes ou groupements 0, S; o R1 est choisi parmi les groupements -CH(W)-, -(CH2)ni-CH(W)"- ; -CH(W)-(CH2)ni ; -(CH2),-,2-CH(W)- (CH2) n3- ; et -(CH2)n1- lorsque Z1 équivaut à N-W ; W étant tel que défini ci-dessus et n1, n2, n3, identiques ou différents, sont compris entre 1 et 4, la somme de n2 + n3 étant inférieure ou égale à 4 ; et dans laquelle : - lorsque Z3 et Z4 correspondent à X1-R1-X2, ils sont reliés ensemble pour former un cycle ; 25 et dans laquelle lorsque Z1 est un atome de S : - si Z3 est un atome de H, alors Z4 est choisi parmi les groupements: X1-W ou C(R2) (R3) ; - Z3 et Z4 ne peuvent être simultanément égaux à OW ; et dans laquelle lorsque Zl est un atome de S ou NW : 30 - si Z3 et Z4 correspondent à X1-R1-X2, nl est égal à 1 et W représente 31-Q1-Z2 avec Z2 correspondant à CH2(k) alors B2, B3 identiques ou différents sont choisis parmi les groupements : C1-016 alkényles, 01016 alkynyles, 06-018 aryles, 06-018 hétéroaryles ; et dans laquelle lorsque Z1 est N-W et W correspond à Bi-H 5 alors B1 est choisi parmi les groupements : C1-C16 alkényles, Ci-C16 alkynyles, 06-018 aryles, C6-018 hétéroaryles. De façon particulièrement avantageuse, le monomère sans fluor est choisi parmi les composés de formule (II) 10 suivante : dans laquelle : - Z1 est choisi parmi les atomes et groupements S, NH 15 et NW ; - Z3 et Z4 représentent X1-R1-X2 et sont reliés ensemble pour former un cycle, o X1 et X2 sont choisis parmi les atomes et groupements 0, S; 20 o R1 est choisi parmi les groupements suivants : -CH (W) , - (CH2) ni-CH (W) -011(W)-(CH2),11, - (CH2) n2- CH(W)-(CH2)113- ; o W représente -B1-H-, Q1-Z2 ou B1-Q1-Z2 où Z2 25 correspondant à A1, CH (Al) (A2) , CH2 (Ai) NH (Ai) N (Al) (A2) , 0 (A1) ou S (Ai) ; pour lequel Al et A2, identiques ou différents représentent : -B2-H, avec B1, B2, identiques ou différents choisis parmi les groupements Ci-016 alkyles, C1-016 alkényles, C1-016 alkynyles, 06-018 aryles, C6-018 hétéroaryles ; avec Qi représentant OC(0), C(0), SC(0), NHC(0) nl, n2 et n3 identiques ou différents, sont compris entre 1 et 4, la somme de n2 + n3 étant inférieure ou égale à 4 ; et dans laquelle lorsque Zl est un atome de S ou un groupement N-W : si nl est égal à 1 et Z2 correspond à CH2(Al) alors B2, B3 identiques ou différents sont choisis parmi les groupements : C1-016 alkényles, C1-016 alkynyles, C6-C18 aryles, C6-C18 hétéroaryles ; et dans laquelle lorsque Z1 est N-W et W correspond à 15 Bi-H alors B1 est choisi parmi les groupements : C1-C16 alkényles, Ci-C16 alkynyles, 06-018 aryles, C6-018 hétéroaryles. Un quatrième objet de l'invention concerne un monomère à courte chaine fluorée de formule (I) dans 20 laquelle : - Z1 est choisi parmi les atomes et groupements S, 0, NH et N-W ; - Z3 est choisi parmi les atomes et groupements H, X1-W, X1-R1-X2, 0 (R2) (R3) ; 25 - Z4 est choisi parmi les atomes et groupements W, X1- W, X1-R1-X2, 0 (R2) (R3) ; - Z5 et Z6 représentent un atome H ou une chaîne hydrocarbonée comprenant 3 atomes de carbone ; dans laquelle : 30 o W représente (CF2)e, B1-(CF2)pF, Q1-Z2 ou B1-Q1-Z2 ; - avec Bu B2, B3 identiques ou différents choisis parmi les groupements : Cl-C20 alkyles, C1-020 alkényles, Cl-Cm alkynyles, 06-018 aryles, C6-018 hétéroaryles ; - avec Z2 correspondant à A1, CH (AI) (A2) , CH2 (Al) , NH (AI) , N (AI) (A2) , 0 (A1) ou S (AI) ; pour lequel Al et A2, identiques ou différents représentent : -B2- (CF2) pF, -B3-ph-Q2-B2-(CF2)pF ; « ph » désignant le groupe fonctionnel phényle ; - avec q et p compris entre 1 et 6 ; - avec Qi et Q2, identiques ou différents qui représentent OC(0), C(0), SC(0), NHC(0) ; o X1 et X2 ; identiques ou différents, sont choisis parmi les atomes ou groupements 0, S, NH ; o Ri est choisi parmi les groupements -CH(W), -(CH2),ilCH(W)- ; -CH (W) - (CH2) n1 ; - (CH2) n2-CH (W) - (CH2) n3- ; et -(CH2)ni- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1-R1- X2 ; et dans laquelle : - lorsque Z3 et Z4 correspondent à X1-R1-X2, ils sont reliés ensemble pour former un cycle ; - lorsque Z3 et/ou Z4 correspondent à C(R2)(R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; et dans laquelle lorsque Z1 est un atome de S ou un groupement NH : - si Z3 est un atome de H, alors Z4 est choisi parmi les groupements: X1-W ou C(R2)(R3) ; et dans laquelle lorsque Z1 est un atome de S ou le groupement N-W : - si Z3 et Z4 correspondent à X1-R1-X2 et nl est égal à 1 alors Qi est choisi parmi C(0) et NHC(0) de tel sorte que Z2 correspond à AI, CH(A1) (A2) ,CH2(Al) . NH (A1) , N (A1) (A2) ou S (A1) . De préférence, le monomère à courte chaine fluorée répondant à la formule générale (I) utilisable est tel que : - Z1 est choisi parmi les atomes et groupements S, NH et N-W ; - Z3 est choisi parmi les atomes et groupements H, X1-W, X1-R1-X2; - Z4 est choisi parmi les atomes et groupements W, X1- W, X1-R1-X2 ; - Z5 et Z6 représentent un atome H; dans laquelle : o W représente (CF2) 4F, B1- (0F2) 4F, Q1-Z2 ou B1-Q1-Z2 ; - avec B1, B2, B3 identiques ou différents choisis parmi les groupements : Cl-014 alkyles; - avec Z2 correspondant à A1, CH (Ai) (A2) , CH2 (Ai) , ou S(A1) ; pour lequel Al NH (Al) , N(A1) (A2) , O(A1) et A2, identiques ou différents représentent : -1132-(CF2)4F, -B3-ph-Q2-132-(CF2)4F ; « ph » désignant le groupe fonctionnel phényle ; - avec Ql et Q2, identiques ou différents qui représentent OC(0), C(0), SC(0), NHC(0) ; o X1 et X2 ; identiques ou différents, sont choisis parmi les atomes ou groupements 0, S ; o R1 est choisi parmi les groupements -CH(W)-, (CH2)'1-CH(W)- ; -CH (W) (CH2) n1 ; (CH2)n2-CH (W) (CH2)113- ; et -(CH2),,,l- lorsque Z1 équivaut à N-W ; W étant tel que défini ci-dessus et n1r n2, h3, identiques ou différents, sont compris entre 1 et 4, la somme de n2 + n3 étant inférieure ou égale à 4 ; et dans laquelle : - lorsque Z3 et Z4 correspondent à X1-R1-X2, ils sont reliés ensemble pour former un cycle ; et dans laquelle lorsque Z1 est un atome de S ou un groupement NH : - si Z3 est un atome de H, alors Z4 est choisi parmi les groupements: X1-W ; et dans laquelle lorsque Z1 est un atome de S ou le groupement N-W : - si Z3 et Z4 correspondent à X1-R1-X2 et n1 est égal à 1 alors Qi est choisi parmi C(0) et NHC(0) de tel sorte que Z2 correspond à Al, CH (Al) (A2) CH2 (Ai) NH (A1) , N (A1) (A2) ou S(A1). De façon particulièrement avantageuse, le monomère à courte chaine fluorée est choisi parmi les composés de 5 formule (II) : z4 dans laquelle : - Z1 est choisi parmi les atomes et groupements S, NH 10 et N-W, - Z3 et Z4 représentent X1-R1-X2 et sont reliés ensemble pour former un cycle ; o X1 et X2 sont choisis parmi les atomes et groupements 0 et S; 15 o R1 est choisi parmi les groupements suivants : -CH (W) - (CH2) ni-CH (W) -CH (W) - (CH2) nl, - (CH2) n2-CH (W) - (CI-2)T-13- o W représente -Bi- (CF2) 4F, Q1-Z2 ou B1-Q1-Z2 où 20 Z2 correspondant à AI, CH(Ad(A2), CH2 (A1) , NH(A1), N (Al) (A2) , 0 (A1) ou S (A1) ; pour lequel Al et A2r identiques ou différents représentent : -B2-(CF2)4F, avec BI, B2 identiques ou 25 différents choisis parmi les groupements : Ci- 014 alkyles, avec Ql représentant OC(0), C(0), SC(0), NHC(0) nl, n2 et n3 identiques ou différents, sont compris entre 1 et 4, la somme de n2 + n3 étant inférieure ou égale à 4 ; et dans laquelle lorsque Z1 est un atome de S ou le 5 groupement N-W : - si Z3 et Z4 correspondent à X1-R1-X2 et n1 est égal à 1 alors Qi est choisi parmi C(0) et NHC(0) de tel sorte que Z2 correspond à A1, CH (A1)(A2) ,CH2(P4) NH (Ai) , N(A1) (A2) ou S(A1) . 10 Un cinquième objet de l'invention concerne une couche polymérique ou copolymérique superoléophobe et/ou superhydrophobe composée d'un ou plusieurs monomères sans fluor ou à courte chaine fluorée, de formule (I) ou (II), dans lesquels les groupements sont tels que définis ci- 15 dessus. Un sixième objet de l'invention concerne un matériau superoléophobe et/ou superhydrophobe comprenant d'une part un premier constituant qui est un substrat conducteur ou préalablement rendu conducteur 1 : 20 - dont la surface est modifiée par traitement chimique et/ou physique ; et/ou - intégrant au moins une première couche conductrice promoteur d'adhésion ; 25 et d'autre part au moins une couche polymérique ou copolymérique superoléophobe et/ou superhydrophobe composée d'un ou plusieurs monomères sans fluor ou à courte chaine fluorée, de formule (I) ou (II), dans lesquels les groupements sont tels que définis ci-dessus. 30 Enfin, un septième objet de l'invention concerne l'utilisation d'un matériau selon l'invention comme matériau anti-adhésion, antifriction et/ou anticorrosion. Parmi les applications d'anti-adhésion envisageables selon l'invention, les matériaux selon l'invention peuvent par exemple permettre : - d'éviter la contamination bactérienne sur des surfaces médicales ou autres ; - de diminuer la prise de graffiti, c'est-à-dire d'inscriptions, slogans, ou dessins peints, pulvérisés ou gravés sur un mur ou sur une surface et qui ne sont normalement pas prévus à cet effet ; - de réduire les traces de doigts, notamment sur de l'électroménager ou sur les téléphones portables ou ordinateurs ; - de faciliter le nettoyage des poêles ; - de diminuer l'empreinte sur les nouvelles planètes en limitant les contaminations ; - de réduire les tâches sur les vêtements ; - de réduire les coûts de nettoyage des avions ; - d'améliorer la réception d'informations dans les, instruments permettant de mesurer la pression subie par l'avion pour en déduire sa vitesse (sondes pitot) ; - d'augmenter l'imperméabilité spécifique vis-à-vis des liquides des vêtements ; - d'améliorer l'isolation, notamment des toitures ; - d'empêcher la contamination biologique, notamment, dans le cas de cibles biologiques, cela peut générer l'antibioadhésion ou inversement de la bioadhésion ou une spécificité de bioadhésion ou d'antibioadhésion en fonction de la morphologie de surface ; - de protéger les peintures urbaines de pollution ; - de réduire l'entretien des systèmes optiques, notamment les lentilles des télescopes, les lunettes, les microscopes ; - d'éviter le nettoyage des vitres ; - de réduire les coûts d'entretien et la perte de luminosité sur les panneaux photovoltaïques ; - d'améliorer la visibilité sur les parebrises ; Parmi les applications d'antifriction envisageables selon l'invention, les matériaux selon l'invention peuvent par exemple permettre : - de diminuer la consommation des bateaux ; - d'améliorer la manoeuvrabilité des bateaux ; - d'améliorer le comportement à la glisse des sports et jeux de glisse tels notamment ski, snowboard, luge ; - d'améliorer la performance des nageurs et plongeurs ; - de réduire la consommation de carburant tel que le kérosène ; - d'augmenter l'écoulement d'un fluide sur une surface ; - de diminuer le givre sur les pâles, notamment d'hélicoptère ; - d'améliorer l'efficacité des turbines ; - de réduire la formation de givre sur les avions ; - de réduire la formation de givre sur les câbles ou les échangeurs thermiques et - d'améliorer le rendement des moteurs. Parmi les applications d'anticorrosion envisageables selon l'invention, les matériaux selon l'invention peuvent par exemple permettre : - d'améliorer la protection contre la corrosion des coques de bateaux et tous les matériaux immergés comme les sondes, les bouées, les arbres de transmission et hélices; - d'augmenter la résistance à l'eau des composants électroniques ; et - d'améliorer la durée de vie des composants électroniques. Bien entendu, l'invention ne se limite pas aux modes. de réalisations décrits et représentés dans les figures jointes et l'homme du métier pourra être amené; grâce à des opérations de routine, à réaliser d'autres modes de réalisation non décrits explicitement, sans sortir du cadre et de la portée de la présente invention. Exemple 1 : Exemple de réalisation d'un revêtement 20 multicouche superhydrophobe : Pour cet exemple, le Demandeur a développé des revêtements superhydrophobes comprenant deux couches : - du polypyrrole à titre de promoteur d'adhésion, et - un polymère fluoré superhydrophobe, qui est le 25 PEdot-F4. Le PEdot-F4 est un polymère comprenant des monomères Edot-F4 répondant à la formulé générale suivante : C4 Fg Les deux polymères ci-dessus sont déposés par électrodéposition par chronoampérométrie (à potentiel imposé). Le potentiel d'oxydation est déterminé au 5 préalable par voltamétrie cyclique à 0,1 V/s, de 0 V à 2V. Dans la cellule électrochimique, la contre-électrode est une plaque de platine et l'électrode de référence est une électrode au calomel saturé (SCE pour « saturated calomel electrode »). La solution d'électrolyte est dégazée 10 avant l'expérience. Le dépôt de polypyrrole a été réalisé dans des solvants différents (acétonitrile et eau). Plusieurs électrolytes peuvent être utilisés : - le perchlorate de lithium, et 15 - l'acide sulfurique dans l'acétonitrile - l'acide fluorosulfonique, et - l'acide oxalique (dihydrate) dans de l'eau. Le film de polypyrrole est d'environ 20 nanomètres ou dizaines de nanomètres d'épaisseur. 20 Le polypyrrole est déposé dans de l'eau ultra pure (R> 18,2MQ.cm) en utilisant l'acide oxalique dihydrate (57mM) comme électrolyte. L'électrode de travail utilisée est une plaque en acier inoxydable 316. La charge de polypyrrole déposée est de 5mC/cm2 à un 25 potentiel d'oxydation de 0,75V ± 0,03V vs SCE. Après dépôt, la surface est lavée avec de l'eau ultra pure et séchée. Le monomère Edot-F4, dont la formule générale est reprise ci-dessus, est électrodéposé sur le film de polypyrrole. La polymérisation est effectuée dans l'électrolyte composé d'acétonitrile anhydre et de perchlorate de lithium ou de Tetrabutylammonium hexafluorophosphate. L'électrode de travail est l'acier inoxydable 316 recouverte de 5mC/cm2 de polypyrrole. La charge déposée de PEdot-F4 est de 10mC/cm2 à un potentiel d'oxydation de 1,43V ± 0,05V vs SCE. Après dépôt, la surface est lavée avec de l'acétonitrile et séchée. L'angle de contact de l'eau du revêtement tel que préparé est d'environ 160°. Un test d'adhésion a ensuite été réalisé, selon la 15 méthode ASTM D 3359. Le résultat de ce test est reproduit aux figures 2 et 3. Il démontre que les adhésions du revêtement de polypyrrole et du revêtement superhydrophobe avec du polypyrrole sur de l'acier inoxydable 316 sont excellentes. 20 Les bords des coupes sont totalement lisses et aucune des cases de la grille ne se détache. Exemple 2 : préparation de matériau superhydrophobe selon l'invention et tests de superhydrophobicité et 25 d'adhésion associés. Pour cet exemple, seize matériaux différents ont été réalisés, pour lesquels l'angle de contact à l'eau a été calculé. Un test d'adhésion a également été réalisé pour chaque matériau, selon la méthode ASTM D 3359. 30 Avant tout traitement, des surfaces métalliques, qui constituent le substrat conducteur du matériau, ont été nettoyées aux ultra-sons pendant 15 min dans de l'éthanol puis ont été rincées dans de l'éthanol et séchées. Les surfaces métalliques utilisées sont de type acier, mais des dépôts sur du platine, donnent des résultats sensiblement identiques (données non détaillées ci-dessous). D'autres surfaces telles que l'aluminium permettent également le dépôt de pyrrole. Ensuite, sur le substrat, des traitements par plasma oxygène ou plasma argon, un greffage de monocouche auto-assemblée SAM et/ou une ou deux électrodépositions ont été réalisées. Le détail des différents modes opératoires de ces étapes sont détaillés ci-dessous : a. Plasma 02 : Après nettoyage, les surfaces d'acier sont traitées par plasma d'oxygène sous un flux de l0sccm à 300W pendant 1 minute. L'électrodéposition du polymère superhydrophobe est réalisée immédiatement après ce traitement. b. Plasma Ar : Après nettoyage, les surfaces d'acier sont traitées par plasma d'argon sous un flux de l0sccm à 300W pendant 1 minute. L'électrodéposition du polymère superhydrophobe est réalisée immédiatement après ce traitement. c. Aqua Regia : Après nettoyage, le substrat est immergé 10 minutes dans une solution d'Aqua Regia (acide chlorhydrique/acide nitrique dans les proportions 3:1), puis il est rincé à 30 l'eau déminéralisée et séché. d. Monocouche auto-assemblée SAM : Les molécules greffées sont des acides comme par exemple, l'acide undecylenique, l'acide décanoïque, l'acide linoléique ou l'octadecyl phosphonique acide ou le 11-(1Hpyrrol-1-yl)undecane-1-thiol. Après nettoyage, les surfaces d'acier sont immergées dans une solution à 2,5mM dans l'éthanol absolu pendant 12h. Les surfaces sont ensuite rincées à l'éthanol absolu, puis séchées. 10- e. Electrodéposition Pyrrole Acétonitrile/LiC104 : La polymérisation électrochimique du pyrrole s'effectue dans une solution contenant 0,01M de monomère avec du perchlorate de lithium (0,1M) comme électrolyte. Le polypyrrole est une couche polymérique conductrice 15 dont l'épaisseur doit préférentiellement être inférieure à 0,1 micromètres. L'épaisseur idéale étant comprise entre 1 et 50 nanomètres. Plus préférentiellement encore, l'épaisseur idéale est d'environ 20 nm. Le solvant utilisé est l'acétonitrile anhydre. 20 La charge surfacique déposée est d'environ 5mC/cm2 avec un potentiel de travail de 1,5V à 1,9V selon la présence d'un traitement préalable. La contre électrode est une plaque de platine et l'électrode de référence est une électrode au calomel 25 saturée (SCE). Après déposition la surface est rincée dans le solvant. f. Electrodéposition Pyrrole Eau/H2SO4 : 30 La polymérisation électrochimique du pyrrole s'effectue dans une solution contenant 0,01 M de monomère avec de l'acide sulfurique (0,1M) comme électrolyte. Le solvant utilisé est l'eau ultra pure. La charge surfacique déposée est de 5mC/cm2 avec un potentiel de travail d'environ 1V. La contre électrode est une plaque de platine et l'électrode de référence est une électrode au calomel saturée (SCE). Après déposition la surface est rincée dans le solvant. g. Electrodéposition Pyrrole Eau/Acide paratoluènesulfonique : La polymérisation électrochimique du pyrrole 15 s'effectue dans une solution contenant 0,25 M de monomère avec de l'acide paratoluènesulfonique (1M) comme électrolyte. Le solvant utilisé est l'eau ultra pure. La charge surfacique déposée est de 20mC/cm2 avec un potentiel de travail d'environ 0,70V. 20 La contre électrode est une plaque de platine et l'électrode de référence est une électrode au calomel saturée (SCE). Après déposition la surface est rincée dans le solvant. 25 h. Electrodéposition copolymère Pyrrole/Aniline Eau/Acide oxalique : La polymérisation électrochimique du copolymère Pyrrole/Aniline s'effectue dans une solution contenant 0,1 30 M de chaque monomère avec de l'acide oxalique dihydrate (0,25 M) comme électrolyte. Le solvant utilisé est l'eau ultra pure. La charge surfacique déposée est de 7mC/cm2 avec un potentiel de travail d'environ 1,05V. La contre électrode est une plaque de platine et l'électrode de référence est une électrode au calomel 5 saturée (SCE). Après déposition la surface est rincée dans le solvant. 1. Electrodéposition Pyrrole acétonitrile/HFSO3 10 La polymérisation électrochimique du pyrrole s'effectue dans une solution contenant 0,01 M de monomère avec de l'acide fluorosulfonique (0,01M) comme électrolyte. Le solvant utilisé est l'acétonitrile anhydre. La charge surfacique déposée est de 5mC/cm2 avec un 15 potentiel de travail d'environ 1,6V. La contre électrode est une plaque de platine et l'électrode de référence est une électrode au calomel saturée (SCE). Après déposition la surface est rincée dans le 20 solvant. j. Electrodéposition Pyrrole Eau/Acide oxalique La polymérisation électrochimique du pyrrole s'effectue dans une solution contenant 0,25M de monomère 25 avec de l'acide oxalique dihydrate (0,057M) comme électrolyte. Le solvant utilisé est l'eau ultra pure. La charge surfacique déposée est de 5mC/cm2 avec un potentiel de travail d'environ 0,75V. La contre électrode est une plaque de platine et 30 l'électrode de référence est une électrode au calomel saturée (SCE). Après déposition la surface est rincée dans le solvant. k. Electrodéposition polymère superhydrophobe 5 Acétonitrile/LiC104 : La polymérisation électrochimique des polymères superhydrophobe s'effectue dans une solution contenant 0,01M de monomère avec du perchlorate de lithium (0,1M) comme électrolyte. 10 Les polymères superhydrophobes utilisés sont les suivants : C8H17 C6F13 EDOT-F4 EDOT-F6 EDOP-1-4 Le solvant utilisé est l'acétonitrile anhydre. La charge surfacique déposée est d'environ 5mC/cm2 15 avec un potentiel de travail de 1,5V à 1,9V selon la présence d'un traitement préalable. La contre électrode est une plaque de platine et l'électrode de référence est une électrode au calomel saturée (SCE). 20 Après déposition la surface est rincée dans le solvant. Le détail des différents constituants des seize matériaux réalisés est repris dans le tableau 1 ci-dessous. Le tableau 1 reprend également les résultats des mesures de 25 l'angle de contact à l'eau (WCA pour « Water Contact Angle ») ainsi que les résultats du test d'adhésion selon la méthode ASTM D 3359. Il est a noté que les résultats montrant de faibles adhésions (résultat OB) présentés dans le tableau 1, correspondent à des couches copolymériques dont le dépôt est homogène et permettant de retrouver les propriétés intrinsèques des matériaux superoléophobes et/ou superhydrophobes. Cela est donc une amélioration par rapport aux résultats obtenus pour les dépôts sans traitement de surface ou utilisation de promoteur observés précédemment sur la figure 1. Tableau 1 : Substrat Plasma SAM Electro- Electro- WCA Tests ou déposition 1 déposition 2 adhésion selon norme ASTM D 3359 Etching (polymère SH) chimique Acier Acide Edot-F6 100mC 153° OB undecylenique Acetonitrile/ LiC104 Acier Octadecyl Edot-F6 100mC 153° OB phosphonique Acetonitrile/ acide LiC104 Acier Pyrrole 10mC Edot-F6 100mC 151° OB Acétonitrile/ Acetonitrile/ LiC104 LiC104 Acier Plasma Pyrrole 10mC Edot-F6 100mC 150° OB 02 Acétonitrile/ Acetonitrile/ LiC104 LiC104 Acier Plasma Pyrrole 10mC Edot-F6 100mC 151° OB Ar Acétonitrile/ Acetonitrile/ LiC104 LiC104 Acier Octadecyl Pyrrole 10mC Edot-F6 100mC 150° OB phosphonique Acétonitrile/ Acetonitrile/ acide LiC104 LiC104 Acier Plasma Acide Pyrrole 10mC Edot-F6 100mC Acetonitrile/ 154° OB 02 décanoïque Acétonitrile/ LiC104 LiC104 Acier Plasma Acide Pyrrole 10mC Edot-F6 100mC 150° OB 02 undecylenique Acétonitrile/ Acetonitrile/ LiC104 LiC104 Acier Plasma Octadecyl Pyrrole 10mC Edot-F6 100mC 154° OB 02 phosphonique Acétonitrile/ Acetonitrile/ acide LiC104 LiC104 Acier Pyrrole 10mC Edot-F6 100mC 150° OB Eau/H2SO4 Acetonitrile/ LiC104 Acier Pyrrole 10mC Edot-F6 100mC 155° 5B Eau/HFS03 Acetonitrile/ LiC104 Acier Pyrrole 5mC Edot-F4 10mC 160° 5B Eau/Acide Acétonitrile/ oxalique LiC104 Acier Dopamine Edop-H8 200mC 150° 5B Acétonitrile/ Bu4NPF6 Acier Pyrrole 5mC Edot-F4 20mC 157 5B Eau/Acide Acétonitrile/ paratoluenesu LiC104 lfonique Acier Aqua Pyrrole 10mC Edot-F4 20mC 155 OB Regia Acétonitrile/ Acétonitrile/ LiC104 LiC104 Acier Copolymère Edot-F4 25mC 158 OB Pyrrole Acétonitrile/ /Aniline 7mC LiC104 eau/Acide oxalique Exemple 3 : Exemple de préparation de monomères à courte chaine fluorée selon l'invention et étude des propriétés associées. Pour cet exemple, afin d'élaborer des surfaces superoléophobes, des monomères EDOT-NH-Fn répondant à la formule générale suivante ont été synthétisés et caractérisés: F-Ca2n+1 / 0 0 n=4,6,8 a. Synthèse des composés Le schéma de synthèse de ces composés, en trois étapes, est repris ci-dessous : (-a I) mtassiumeternide DMF 0 2) 2HN-NH2 EDC / 0H2012 Me0H S 24h at 50°C MeO OIVIe HO OH p-toluenesulfanic acid toluene 100°C C,F2t1.1 0/ 0 La première étape de la synthèse est la transetherification du 3,4-dimethoxythiophene avec le 3- chloropropane-1,2-diol et permet d'obtenir le 2- (chloromethyl)-2,3-dihydrothieno[3,4-b][1,4]dioxine. La deuxième étape est la substitution du groupement 15 chloride par une amine primaire en utilisant la réaction de Gabriel en présence de phtalamide de potassium. Du 2-(chloromethyl)-2,3-dihydrothieno[3,4-b][1,4] dioxine (0,3 g, 1,6 mmol) et du phtalamide de potassium (0,4 g, 2,2 mmol) sont ajoutés à 5 mL de DMF. Le mélange 20 est chauffé à 100°C pendant 24 heures. Ensuite, la solution est versée dans 100 mL d'eau et le produit est extrait avec du chloroforme. La couche organique est ensuite lavée avec de l'hydroxyde de sodium froid et de l'eau, puis est séchée sur du sodium sulfate Na2SO4. Le produit obtenu et l'hydrate d'hydrazine (0,16 g, 5 3,2 mmol) sont alors ajoutés à 10 mL de méthanol, le mélange est chauffé à 50°C pendant 1 heure. 25 mL d'eau sont ajoutés et le méthanol est extrait sous vide. 2 mL de HC1 concentré sont ensuite ajouté lentement et la solution est chauffée à 60°C pendant 1 heure. 10 Après filtration, le filtrat est neutralisé avec 2N d'hydroxyde de sodium. Après évaporation du solvant, le produit est purifié par chromatographie sur colonne (gel de silice, éluant: méthanol / dichlorométhane 1:4). Pour ces expériences, trois chaines fluorées courtes, 15 C4F9, C6F13 et C8F17, ont été introduites afin de démontrer la possibilité de réaliser des surfaces superoléophobes avec des chaines fluorées courtes. Les composés suivants ont été synthétisés : - EDOT-NH2: (2,3-dihydrothieno[3,4-b][1,4]dioxin-2- 20 yl)methanamine ; - EDOT-NH-F8: N-((2,3-dihydrothieno[3,4-b][1,4] dioxin-2-yl)methyl)-4,4,5,5,6,6,7,7,8,8,9,9,10,10, 11,11,11-heptadecafluoroundecanamide ; - EDOT-NH-F6: N-((2,3-dihydrothieno[3,4-b][1,4] 25 dioxin-2-yl)methyl)-4,4,5,5,6,6,7,7,8,8,9,9,9-tri- decafluorononanamide ; et - EDOT-NH-F4: N-((2,3-dihydrothieno[3,4-b][1,4] dioxin-2-yl)methyl)-4,4,5,5,6,6,7,7,7-nonafluoroheptanamide. 30 Le Demandeur a pu mettre en évidence que des monomères à chaine fluorée courte peuvent, sous certaines conditions, démontrer des propriétés de répulsion liquide supérieures aux composés à longue chaine fluorée. b. Propriétés de surfaces des composés : Une charge de dépôt (Qs) de 100 mC/cm2 a été utilisée pour le dépôt. Les analyses au microscope électronique à balayage des films polymères ont révélé que la longueur de la chaîne fluorée avait une influence majeure sur la morphologie de surface. Cela est notamment illustré à la figure 10. L'augmentation de la longueur de la chaîne fluorée induit un changement de morphologie de la surface. On observe un assemblage 3D en forme de fibrilles minces pour les composés C4F9 (figure 10a-b), tandis que les composés C8F17 présentent un assemblage 3D en forme de sphères (figures 10e-f). Les analyses de mouillabilité de surface ont été réalisées avec quatre différents liquides sondes : - Eau (y L = 72,8 mN/m), - Diiodométhane (y L = 50,0 mN/m), - Huile de tournesol (y L 31 mN/m) et - Hexadécane (y L = 27,6 mN/m). Les angles de glissement (a) et l'hystérésis (H) ont été déterminés en utilisant la méthode inclinée à goutte avec 611L de gouttes de liquide. L'angle de glissement correspond à l'inclinaison de surface minimale pour induire le retrait d'une gouttelette d'eau. Les angles de mouillage rentrant et sortant, et par conséquent l'hystérésis, ont été obtenus juste avant que la 30 goutte d'eau ne roule sur la surface (l'inclinaison de la surface induit une déformation de la goutte). Au moment du dépôt, des surfaces superhydrophobes présentant des propriétés autonettoyantes ont été élaborés à partir des trois monomères (beau = 160,4°, Heau = 1,3° et Cteau = 1,2° pour PEDOT-NH-F4; eeau = 160,5°, Flea, = 4,6° et oceau = 1,2° pour PEDOT-NH-F6; eeau = 157.0°, Heau = 8,0° et cceau = 1,4° pour PEDOT-NH-F8). De façon surprenante, lorsque la tension de surface de du liquide sonde diminue (de l'eau à l'hexadécane), une forte diminution de la répulsion liquide a été observée, 10 avec une augmentation de la longueur de la chaîne fluorée. Les propriétés observées contredisent donc ce qui est connu sur les polymères fluorés. En effet, contrairement à ce qui a été réalisé à ce jour, pour la première fois, des surfaces présentant d'excellentes propriétés 15 superoléophobes ont été développées avec succès à l'aide de chaînes fluorées extrêmement courtes (F-butyle). Afin de bien comprendre l'impact de chaque paramètre sur la mouillabilité de la surface, l'influence de la morphologie/rugosité de surface (partie physique) et de 20 l'hydrophobie intrinsèque des polymères (partie chimique) ont été séparés. Pour calculer ces paramètres, il est nécessaire de produire des surfaces lisses de chaque polymère afin de mesurer leur mouillabilité. Pour cela, des surfaces 25 « lisses » de polymères ont pu être obtenus en réduisant la charge de dépôt à environ 0,5 mC/cm2. La régularité de la surface a été confirmée par profilométrie optique. Quelle que soit le liquide sonde, une diminution de l'hydro- et d'oléophobie a été observée avec la longueur de 30 la chaîne fluorée. Les résultats de ces travaux sont repris dans le tableau 2 ci-dessous : Tableau 2 : Propriétés hydrofuges pour les polymères « lisses »; Qs = 0,5 mC/cm2 Angles de contact statiques [deg] Eau Diiodométhane Huile de Hexadécane tournesol PEDOT-NH-F4 93,3 62,6 51,9 43,4 PEDOT-NH-F6 102,5 68,3 60,3 49,1 PEDOT-NH-F8 113,7 79,7 65,7 54,0 Afin de comprendre l'importance de la rugosité de 5 surface sur les propriétés de répulsion liquide, des dépôts ont été effectués en faisant varier la charge de dépôt (Qs) de 0 à 400 mC/cm2. Les figures 11(a), 11(b) et 11(c) montrent l'influence de Qs sur les propriétés répulsives liquides. Comme cela est illustré aux figures 11(a), 11(b) 10 et 11(c), l'augmentation de l'angle de contact n'est pas directement fonction de la charge de dépôt (Qs). La rugosité de surface en revanche est fonction de la charge de dépôt (Qs). Les trois polymères sont intrinsèquement hydrophobe 15 (0, polymères « lisses » > 90°), ce qui explique la facilité à produire des surfaces superhydrophobes à partir de ces monomères, tel que décrit par les théories de Wenzel et Cassie-Baxter. Pour obtenir des propriétés superhydrophobes, des 20 charges de dépôt Qs de 25, 50 et 100 mC/cm2, ont été nécessaires pour atteindre les meilleures propriétés d'hydrofugation avec PEDOT-NH-F4, PEDOT-NH-F6 et PEDOT-NHF8. De telles charges de dépôt correspondent à une rugosité de surface d'environ 0,10 'am, 0,15 pli et 2,2 lam 25 respectivement. Ces analyses confirment la plus grande capacité à produire des surfaces superhydrophobes à l'aide EDOT-NH-F4 en tant que monomère. De façon intéressante, il apparait que l'angle de contact pour le diiodométhane pour les trois polymères 5 « lisses » est largement inférieur à 90°, alors que des polymères structurés pourraient repousser ce liquide avec un angle de contact supérieur à 140°. Cela dépend de la charge de dépôt comme le montre les figures 11 (a) à (c) (pour Qs ,--- 50 mC/cm2 avec EDOT-NH-F4, 100 mC/cm2 avec EDOT10 NH-F6 et 200 mC/cm2 avec EDOT-NH-F8). Seul le PEDOT-NH-F4 a réussi à repousser l'huile de tournesol avec un angle de contact maximal de 150° lorsque le Qs est de 400 mC/cm2, alors que l'angle de contact du PEDOT-NH-F4 « lisse » n'est que de 51,9°, comme cela est 15 décrit au tableau 2 ci-dessus. Pour les deux autres polymères, l'angle de contact pour l'huile de tournesol des polymères structurés est inférieur à 90° mais supérieur à celui des polymères « lisses » correspondants, dont les valeurs sont reprises 20 dans le tableau 2 ci-dessus. Pour ce qui concerne l'hexadécane, seul le PEDOT-NH-F4 est capable de repousser ce liquide. Toutefois, il a été observé une forte dépendance de l'angle de contact avec la charge de dépôt Qs. En effet, en raison de la tension 25 superficielle extrêmement faible du liquide sonde, celui-ci est extrêmement sensible au profil de rugosité en raison de sa forte capacité à pénétrer à l'intérieur de cavités extrêmement petites. De façon atypique, un angle de contact maximal de 132° a été mesuré lorsque Qs = 100 mC/cm2. Pour 30 PEDOT-NH-F6 et PEDOT-NH-F8, l'angle de contact des films structurés est supérieur à celui des polymères « lisses » correspondants à Qs bas (faible rugosité), mais devient plus bas à Qs élevé (forte rugosité). L'angle de contact des polymères « lisses », la rugosité de surface et la tension de surface du liquide sonde sont des paramètres importants, mais ne suffisent pas à prédire la possibilité de produire des surfaces superoléophobes. Les paramètres géométriques caractérisant la morphologie de surface tels que la forme des structures et 10 leurs dimensions sont des paramètres plus importants que le pouvoir de répulsion liquide des polymères. Dans cet exemple, il apparait que les fibrilles obtenues avec les chaines C4F9 induisent la formation de structures plus réentrantes ou à géométrie négative que les 15 structures en chou-fleur obtenues avec des chaines C8F17. c. Parties physiques et chimiques des angles de contact : La détermination des angles de contact sur des 20 surfaces « lisses » de polymères a permis de séparer la contribution en pourcentage de la physique de surface (rugosité de surface/morphologie) et de la contribution en pourcentage de la chimie de surface, sur la valeur de l'angle de contact. 25 Les calculs ont été réalisés en prenant en considération les résultats obtenus lorsque Qs = 100 mC/cm2- Les résultats sont repris aux figures 11 (a) à (c). La contribution chimique des polymères fluorés diminue 30 avec le yL du liquide sonde. Elle augmente lorsque la taille de la chaine fluorée augmente. Pour les polymères fluorés PEDOT-NH-F6 et PEDOT-NH-F8, il a été observé que la contribution physique augmente avec le yL de l'eau au diiodométhane, puis diminue du diiodométhane à l'hexadécane. Avec l'hexadécane, la contribution physique représente environ 10% de l'angle de contact pour PEDOT-NH-F8 et environ 20% pour PEDOT-NH-F6. Pour PEDOT-NH-F4, la contribution physique augmente avec le yL de l'eau à l'hexadécane. La contribution physique représente environ 42% de la valeur de l'angle de 10 contact pour l'eau et 67% de la valeur de l'angle de contact pour l'hexadécane. Si la contribution physique représente souvent moins de 50% des angles de contact pour les surfaces superhydrophobes, elle devrait être toujours supérieure à 15 50% pour les surfaces superoléophobiques. Dans le cas présent, environ 2/3 des propriétés superoléophobes sont dues à la contribution physique, c'est-à-dire la rugosité de surface/morphologie. Conclusion : 20 Dans cet exemple, il a été montré qu'il est possible d'obtenir des surfaces qui soient superoléophobes avec des courtes chaines fluorées de type F-butyle (ehuile de tournesol = 150 , 0 et e - hexadécane = 132,1°). Ceci va à l'encontre des connaissances actuelles 25 concernant les polymères fluorés et semble être en partie dû à la présence de fibrilles minces comme détaillé ci-dessus (cf figure 10 (a)). Afin d'étudier l'impact de la contribution physique (rugosité de surface/morphologie) et de la contribution 30 chimique (hydro/oléophobie intrinsèque) sur l'angle de contact, des surfaces « lisses » de polymères ont été produites et leurs propriétés analysés. De tels polymères sont oléophiles (pour F-butyle, ehuile de tournesol = 51,9° et ehexadécane = 43,4°). Ceci signifie que c'est la rugosité de surface et la morphologie qui sont capables de modifier les propriétés de la surface en la faisant passer d'oléophile à superoléophobe. Ici, il semble également que la présence de connecteurs amides permet de réduire la mobilité des chaines fluorées en augmentant leur cristallinité. Cet effet semble être fortement amplifié par la morphologie de surface et la rugosité. En conséquence, les connecteurs amides induisent la formation d'une barrière d'énergie supplémentaire entre l'état Cassie-Baxter et l'état Wenzel, qui stabilise l'état Cassie-Baxter. Exemple 4 : Exemple de surfaces superhydrophobes sans fluor à partir de dérivés de 3,4-propylenedioxythiophene (ProDOT) : a. Synthèse des composés Le schéma de synthèse des composés ProDOT-Hn est 20 repris ci-dessous : CnH2n+i 0 0 HO S EDC DMAP Dichloromethane 50°C 24/48h 0 0 / \ 70H pTSA 0 0 Toluene HO OH 85°C S 72h Cn1-12n1-1 O Pour la synthèse des composés, le précurseur hydroxylé ProDOT-OH ((3,4-dihydro-2H-thieno[3,4-b][1,4]dioxepin-3- yl)méthanol a été obtenu par transetherification du 3,4- dimethoxythiophène avec du 2-(hydroxymethyl)-propane-1,3- 5 diol dans du toluène en présence d'une quantité catalytique d'acide p-toluènesulfonique. Ensuite, les monomères originaux (ProDOT-Hn pour lesquels n = 4, 6 et 8) ont été obtenus par greffage d'alkyles acides sur du ProDOT-OH par une réaction d'estérification en présence de Chlorhydrate 10 de N-(3-diméthylamino-propy1)-N'-éthylcarbodiimide (EDC) et de (diméthylamino) pyridine (DMAP) dans du dichlorométhane. Les monomères sont ensuite purifiés par chromatographie sur colonne (gel de silice, éluant: dichlorométhane/cyclohexane 9:1). 15 La formule générale des composés obtenus est la suivante : Les composés synthétisés pour cet exemple sont les suivants : 20 - ProDOT-H8 : (3,4-dihydro-2H-thieno[3,4-b][1,4]diox- epin-3-yl)methyl undecanoate ; - ProDOT-H6 : (3,4-dihydro-2H-thieno[3,4-b][1,4]diox- epin-3-yl)methyl nonanoate ; et - ProDOT-H4 : (3,4-dihydro-2H-thieno[3,4-b][1,4]diox- 25 epin-3-yl)methyl heptanoate. L'électropolymérisation des monomères a été étudiée en utilisant deux solvants différents (l'acétonitrile et le dichlorométhane). Toutes les expériences ont été réalisées avec 0,1 M d'hexafluorophosphate de tétrabutylammonium et 0,01 M de monomère dans une cellule à trois électrodes. L'électrode de travail est soit un disque de platine 5 permettant d'étudier les paramètres électrochimiques des monomères et polymères, soit une plaque en or permettant d'étudier les propriétés des films polymères électrolytiques. La contre-électrode est une barre de carbone vitreux, et l'électrode de référence est une 10 électrode au calomel saturé. Tout d'abord, le potentiel d'oxydation du monomère a été mesuré par une méthode de voltampérométrie cyclique rapide (1 cycle de 0 à 2V à 0,1 Vs-1). Ensuite, pour étudier l'aptitude à la polymérisation des films, une 15 voltampérométrie cyclique plus faible est effectuée: dix balayages de -1V à un potentiel légèrement plus faible que le potentiel d'oxydation du monomère à 0,02 Vs-1. La même expérience de voltampérométrie cyclique est également effectuée dans une solution exempte de monomère, 20 afin de vérifier la stabilité du polymère. Afin d'étudier les caractéristiques des surfaces de polymères électrodéposées, une plaque d'or d'environ 1 cm2 remplace le disque de platine comme électrode de travail. Les films sont déposés à l'aide d'une méthode de 25 chronoampérométrie avec différentes charges de dépôt: 25, 50, 100, 200 et 300 mC/cm2. La mouillabilité de surface a été déterminée en mesurant les angles de contact statiques (CA) sur l'eau CAeau ; yL = 72,8 mN/m). 30 La morphologie des surfaces a été étudiée par microscopie électronique à balayage (MEB) et la rugosité a été évaluée par profilométrie optique. b. Electrochimie : Les potentiels d'oxydation des différents monomères, listés dans le tableau 3 ci-dessous, sont plus élevés dans le dichlorométhane que dans l'acétonitrile. La capacité d'électropolymérisation est plus élevée dans l'acétonitrile que dans du dichlorométhane: Tableau 3: Potentiel d'oxydation des monomères Polymère E`' dans ex dans le l'acétonitrile dichlorométhane [V vs. SCE] [V vs. SCE] ProDOT-H8 1,56 1,91 ProDOT-H6 1,59 1,91 ProDOT-H4 1,58 1,91 L'influence de la nature ou de la longueur des substituants hydrophobes est négligeable. Les films polymères ont ensuite été électrodéposés par voltampérométrie cyclique (10 cycles) afin d'étudier la croissance et la stabilité des films. La figure 12 montre les Voltamogrammes cycliques obtenus pour les polymères avec des pics d'oxydation et de réduction. Chaque polymère s'est parfaitement agrandi à la fois dans l'acétonitrile et dans le dichlorométhane, de façon 20 constante après chaque cycle. Afin d'étudier leur stabilité, l'électrode de travail a été mise dans une solution sans monomère et dix cycles ont été effectués afin de visualiser s'il y a ou non une perte de signal. Les PProDOT-Hn sont relativement stables 25 dans l'acétonitrile. En revanche, ils sont moins stables dans le dichlorométhane car une fraction de polymère s'est décrochée après chaque cycle. c. Mesures de mouillage de surface : Différentes mesures de mouillage ont été réalisées pour les polymères, dans des solvants différents. Les résultats de ces tests sont repris dans le tableau 4 ci-dessous. Tableau 4 : Propriétés hydrofuges des polymères 10 PProDOT; Qs = 100 mC/cm2 Polymère Solvant CAeau / ° Heau / ° OEeau / ° PProDOT-H8 Acetonitrile 132.1 - Dichloromethane 130.7 - PProDOT-H6 Acetonitrile 155.0 Comportement collant Dichloromethane 129.3 - PProDOT-H4 Acetonitrile 117.4 - Dichloromethane 118.6 - Le tableau 4 ci-dessus démontre que les polymères PProDOTH8 et PProDOT-H4 sont hydrophobes, tandis que le polymère PProDOT-H6 est, quant à lui, superhydrophobe, avec un 15 comportement collant. Ceci signifie qu'une goutte d'eau reste attachée à la surface, même si la surface est perturbée. Le solvant d'électropolymérisation Dichlorométhane a uniquement impacté le polymère PProDOT-H6, alors que, pour 20 les autres dérivés alkyles PProDOT aucun changement significatif de l'angle de contact à l'eau n'est observée. Autrement dit, l'électropolymérisation dans le dichlorométhane ne fait pas varier la mouillabilité à l'eau des polymères PproDOt-H4 et PProDOT-H8 mais a un impact 25 significatif sur le PProDOT-H6 (diminution de 25.7°). d. Morphologie de la surface. Afin de mieux comprendre les valeurs d'angle de contact, la morphologie de surface a été étudiée par microscopie électronique à balayage (MEB ou SEM pour Scanning Electron Microscopy en anglais). La figure 13 reprend les images MEB des surfaces de polymères PProDOT-Hn. Le polymère PProDOT-H6 électrodéposé dans de l'acétonitrile est composé d'agglomérats ou de fibres sur un tapis de nanofibres plus petites dont le diamètre est d'environ 100 nm. L'espace entre les agrégats semble être à l'origine du comportement collant de la surface polymérique PProDOT-H6. A partir de ces images, on peut conclure que le dichlorométhane semble influencer la morphologie de surface 15 des dérivés hydrocarbonés PProDOT. Ces polymères conduisent à des surfaces plus ou moins structurées dans l'acétonitrile où, comme dans le dichlorométhane, ils sont lisses avec de petits trous qui couvrent toute leur surface, quelle que soit la longueur de la chaîne alkyle. 20 Comme cela est illustré aux figures 14 (a), (b) et (c), le diamètre des trous augmente lorsque la chaîne hydrocarbonée diminue. Pour le PProDOT-H8, les trous ont un diamètre d'environ 400 nm, pour PProDOT-H6, il est autour de 550 nm, et pour le PProDOT-H4, le diamètre est d'environ 25 600 nm. Par conséquent, si l'effet du solvant a déjà été précédemment identifié comme étant un facteur majeur dans l'électrodéposition de dérivés EDOT contenant des chaînes hydrocarbonées (surfaces structurées et lisses obtenues 30 dans l'acétonitrile et le dichlorométhane, respectivement), cet exemple confirme que c'est également le cas pour les expériences réalisées. En effet, il a été démontré que le solvant influence la solubilité des oligomères formés dans les premiers instants. Dans ces conditions électrochimiques, il a été montré que la taille des pores est contrôlée par la longueur de la chaîne hydrocarbonée greffée sur le coeur polymérisable ProDOT. REVENDICATIONS1. Matériau superoléophobe et/ou superhydrophobe multicouche comprenant : d'une part un premier constituant qui est un substrat conducteur ou préalablement rendu conducteur (1) : - dont la surface est modifiée par traitement chimique et/ou physique (2) ; 10 et/ou - intégrant une première couche conductrice promoteur d'adhésion (3) ; et d'autre part au moins un autre constituant qui est une couche polymérique ou copolymérique 15 superoléophobe et/ou superhydrophobe (4, 5 ou 6) composée d'un ou plusieurs monomères à base de cycle aromatique ou hétéroaromatique substitués par une ou plusieurs chaines fluorocarbonées et/ou hydrocarbonées, caractérisé en ce que les différents constituants dudit matériau respectent 20 un gradient croissant d'hydrophobie entre la première couche déposée sur le substrat conducteur ou préalablement rendu conducteur (1) et la dernière couche dudit matériau. 25 2. Matériau selon la revendication 1, caractérisé en ce que le substrat conducteur ou préalablement rendu conducteur (1) est choisi parmi de l'acier inoxydable ou non inoxydable, du platine, de l'or, de l'argent, du fer, de l'oxyde d'indium et d'étain ITO, du titane, du carbone 30 vitreux, du silicium, de l'aluminium, du cuivre, du zinc, du nickel, du laiton et du bronze. 3. Matériau selon la revendication 1, caractérisé en ce que le traitement chimique est réalisé par polissage,sablage, brossage et/ou par une attaque chimique par l'eau royale Aqua regia. 4. Matériau selon la revendication 1, caractérisé en ce 5 que le traitement physique est réalisé par plasma oxygène ou plasma argon. 5. Matériau selon l'une des revendications 1 à 4, caractérisé en ce que la première couche conductrice 10 promoteur d'adhésion (3) est déposée selon plusieurs techniques : monocouche auto-assemblée (« self-assembled monolayer » en anglais, acronyme SAM), plasma, sol-gel, électrofilature (« elecrospinning » en anglais), lithographie, polymérisation radicalaire, 15 d'électrodéposition, couche par couche, trempage (« dipcoating » en anglais), enduction centrifuge (« spincoating » en anglais). 6. Matériau selon la revendication 5, caractérisé en ce 20 que la monocouche auto-assemblée SAM, comprend de l'acide undecylenique, de l'acide undécanoïque, de l'acide décanoïque, de l'acide linoléique, de l'acide octadécyle phosphonique, du pyrrole undécane thiol, du N-(3,4- dihydroxyphenethyl)thiophene-3-carboxamide, de la 25 dopamine, pris seuls ou en mélange. 7. Matériau selon la revendication 5, caractérisé en ce que la couche d'électrodéposition est composée d'un ou plusieurs monomères à base de cycle aromatique ou 30 hétéroaromatique éventuellement substitué. 8. Matériau selon la revendication 7, caractérisé en ce que la couche d'électrodéposition est composée d'un ouplusieurs monomères de pyrrole ou d'aniline, seuls ou en mélange. 9. Matériau selon l'une des revendications 5 à 8, 5 caractérisé en ce que l'épaisseur de la couche conductrice promoteur d'adhésion (3) est inférieure à 100nm. 10. Matériau selon la revendication 9, caractérisé en ce 10 que l'épaisseur de la couche conductrice promoteur d'adhésion (3) est de 20nm. 11. Matériau selon l'une des revendications précédentes, caractérisé en ce que la couche polymérique ou 15 copolymérique superoléophobe et/ou superhydrophobe (4, 5 ou 6) est composée d'un ou plusieurs monomères répondant à la formule générale (I) suivante : Z3 Z4 Z, ( I) 20 dans laquelle : - Z1 est choisi parmi les atomes et groupements S, O, NH et N-W ; - Z3 est choisi parmi les atomes et groupements : H, X1-W, X1-R1-X2, C (R2) (R3) ; 25 - Z4 est choisi parmi les groupements: W, X1-W, X1- R1-X2 et C(R2)(R3) ; - Z5 et Z6 représentent un atome H ou une chaîne hydrocarbonée comprenant 3 atomes de carbone ; dans laquelle : 30 o W représente (CF2) ciF, B1- (CY2) pY, Q1-Z2 ou B1-Q1-Z2 ;- avec B1, B2, B3 identiques ou différents sont choisis parmi les groupements : 01-020 alkyles, 01-020 alkényles, alkynyles, 06-018 aryles, C6-018 hétéroaryles ; - avec Z2 correspondant à A1, CH (A1) (A2) , CH2 (A1) , NH (A1) , N (A1 ) (A2) , 0 (A1) ou S(A1) ; pour lequel Al et A2, identiques ou différents représentent : -B2-(CY2)pY, -B3-ph-Q2-B2-(CY2)pY ; « ph » désignant le groupe fonctionnel phényle ; - avec q compris entre 1 et 20 et p compris entre 0 et 20 ; - avec Y correspondant à H ou F, sous réserve que, lorsque Y est un atome H, alors p est égal à 0 ; - avec Qi et Q2, identiques ou différents qui représentent OC(0), C(0), SC(0), NHC(0) ; o X1 et X2 ; identiques ou différents, sont choisis parmi les atomes ou groupements 0, S, NH ; o R1 est choisi parmi les groupements -(CH)W-,- (CH2)'1-CH(W)- ; -CH(W)-(01-12)n1 ; -(CH2),-,2-CH(W)- (CH2)T13- ; et -(CH2),11- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1- R1-X2; et dans laquelle :- lorsque Z3 et Z4 correspondent à X1-R1-X2, ils sont reliés ensemble pour former un cycle ; - lorsque Z3 et/ou Z4 correspondent à C(R2) (R3), ils sont reliés à Z6 et Z5, (Z6 et Z3) et (Z5 et Z4) , pour former un cycle aromatique à 6 carbones, et lorsque R3 correspond à X1-Ri-X2 alors Z3 et Z4 sont reliés entre eux et forment également un cycle ; pris seuls ou en mélange. 12. Matériau selon la revendication 11, caractérisé en ce que la couche polymérique ou copolymérique superoléophobe et/ou superhydrophobe (4, 5 ou 6) est composée d'un ou plusieurs monomères répondant à la formule générale (I) suivante : dans laquelle : - Z1 est choisi parmi les atomes et groupements S, NH et N-W ; - Z3 est choisi parmi les atomes et groupements : H, Xi-W et X1-R1-X2 ; - Z4 est choisi parmi les groupements: W, X1-W et X1-R1-X2 - Z5 et Z6 représentent un atome H ; dans laquelle : o W représente (CF2)e, B1-(CY2)pY, Q1-Z2 ou B1-Q1-Z2 ; - avec Bi, B2, B3 identiques ou différents choisis parmi les groupements : Ci-016 alkyles, Ci-016 alkényles, C1-C16 alkynyles, C6-018 aryles, C6-018 hétéroaryles ; - avec Z2 correspondant à Al, CH (Al) (A2) , OH2(A1) , NH (Al) , N(A1) (A2) , 0(A1) ou S (Al) ;pour lequel Al et A2, identiques ou différents représentent : -B2-(CY2) pY, -B3-ph-Q2-B2-(CY2)pY ; « ph » désignant le groupe fonctionnel phényle ; - avec q compris entre 1 et 16 et p compris entre 0 et 16 ; - avec Y correspondant à H ou F, sous réserve que, lorsque Y est un atome H, alors p est égal à 0 ; - avec Qi et Q2, identiques ou différents qui représentent OC(0), C(0), SC(0), NHC(0) ; o X1 et X2 ; identiques ou différents, sont choisis parmi les atomes ou groupements 0, S; o R1 est choisi parmi les groupements-(CH)W-, -CH(W)-(CH2)nl, -(CH2),,2-CH(W)- (CH2),13-, -(CH2),11- lorsque Z1 équivaut à N-W ; W étant tel que défini ci-dessus et n1, n2, n3, identiques ou différents, sont compris entre 1 et 4, la somme de n2 + n3 étant inférieure ou égale à 4 ; et dans laquelle : - lorsque Z3 et Z4 correspondent à X1-R1-X2, ils sont reliés ensemble pour former un cycle ; pris seuls ou en mélange. 13. Matériau selon la revendication 12, caractérisé en ce que la couche polymérique ou copolymérique superoléophobe 30 et/ou superhydrophobe (4, 5 ou 6) est composée d'un ou plusieurs monomères choisis parmi: (i) les composés de formule (I) dans laquelle : - Z1 est choisi parmi les atomes et groupements S, NH et N-W ;- Z3 est choisi parmi les atomes et groupements H, X1-W et X1-R1-X2 ; - Z4 est choisi parmi les groupements: W, X1-W et X1-R1-X2 ; - Z5 et Z6 représentent un atome H ; dans laquelle : o W représente (CF2)qF, B1-(CF2)pF, Q1-Z2 ou B1-Q1-Z2 ; - avec B1, B2, B3 identiques ou différents choisis parmi les groupements : C1-C16 alkyles, C1-016 alkényles, C1-016 alkynyles, C6-018 aryles, 06-018 hétéroaryles ; - avec Z2 correspondant à A1,CH(A1) (A2) ,01-12(A1), NH(A1), N(A1)(A2), 0(A1) ou S(A1) ; pour lequel Al et A2, identiques ou différents représentent : -B2-(CF2)pF, -B3-ph-Q2-B2-(CF2)pF ; « ph » désignant le groupe fonctionnel phényle ; - avec q et p compris entre 7 et 16 ; - avec Qi et Q2, identiques ou différents qui représentent OC(0), C(0), SC(0), NHC(0) ; o X1 et X2 ; identiques ou différents, sont choisis parmi les atomes ou groupements 0, S; o R1 est choisi parmi les groupements -(CH)W-, - (CH2)m-CH(W)-, -CH(W)-(CH2)]-11, -(CH2),,2-CH(W)- -(CH2)m- lorsque Z1 équivaut à N-W ; W étant tel que défini ci-dessus et n1, n2, n3, identiques ou différents, sont compris entre 1 et 4, la somme de n2 + n3 étant inférieure ou égale à 4 ; et dans laquelle :o lorsque Z3 et Z4 correspondent à Xl-R1-X2, ils sont reliés ensemble pour former un cycle ; ou parmi (ii) les composés sans fluor suivants, répondant 5 également à la formule générale (I) dans laquelle : - Z1 est choisi parmi les atomes et groupements S, 0, NH et N-W ; - Z3 est choisi parmi les atomes et groupements H, X1-W, X1-R1-X2, C (R2) (R3) ; 10 - Z4 est choisi parmi les atomes et groupements W, X1-W, X1-R1-X2, C (R2) (R3) ; - Z5 et Z6 représentent un atome H ou une chaîne hydrocarbonée comprenant 3 atomes de carbone ; dans laquelle : 15 o W représente B1-H, Q1-Z2 ou B1-Q1-Z2 ; - avec B1, B2, B3 identiques ou différents choisis parmi les groupements : C1-020 alkyles, Cl-020 alkényles, Cl-020 alkynyles, 06-018 aryles, C6-018 hétéroaryles ; 20 - avec Z2 correspondant à Al, CH(AI) (A2), CH2 (Ai) , NH (Ai) , N (Al) (A2) , 0 (Al) ou S (Ai) ; pour lequel Al et A2, identiques ou différents représentent : -B2-H, 25 -B3-ph-Q2-B2-H ; « ph » désignant le groupe fonctionnel phényle ; - avec Qi et Q2, identiques ou différents qui représentent OC(0), C(0), SC(0), NHC(0) ; 30 o X1 et X2 ; identiques ou différents, sont choisis parmi les atomes ou groupements 0, S, NH ;o R1 est choisi parmi les groupements -(CH)W-, - (CH2) ni-CH (W) - ; -CH (W) - (CR2) n1 ; (CH2),'2-CH (W) - (CH2) n3- ; et -(CH2),-,1- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou X1- R1-X2; et dans laquelle : - lorsque Z3 et Z4 correspondent à X1-R1-X2, ils sont reliés ensemble pour former un cycle ; - lorsque Z3 et/ou Z4 correspondent à C(R2)(R3), ils sont reliés à Z6 et Z5, (Z6 et Z3) et (Z5 et Z4), pour former un cycle aromatique à 6 carbones, et lorsque R3 correspond à X1-R1-X2 alors Z3 et Z4 sont reliés entre eux et forment également un cycle ; ou encore parmi (iii) les composés à courte chaine fluorée suivants répondant également à la formule générale (I) dans laquelle : - Z1 est choisi parmi les atomes et groupements S, 0, NH et N-W ; - Z3 est choisi parmi les atomes et groupements H, X1-W, (R2) (R3) ; - Z4 est choisi parmi les atomes et groupements W, X1-W, X1-R1-X2, C(R2) (R3) ; - Z5 et Z6 représentent un atome H ou une chaîne hydrocarbonée comprenant 3 atomes de carbone ; dans laquelle : o W représente (CF2) qF, Bi-(CF2)pF, Q1-Z2 ou B1-Q1-Z2 ;- avec B1, B2, B3 identiques ou différents choisis parmi les groupements : C1-020 alkyles, Cl-020 alkényles, Cl-020 alkynyles, 06-018 aryles, C6-018 hétéroaryles ; - avec Z2 correspondant à Al, CH(A1)(A2), CH2 (Ai) , NH (Ai) , N (Ai) (A2) , 0(A1) ou S (Al) pour lequel Al et A2, identiques ou différents représentent : -B2-(CF2)pF, -B3-ph-Q2-B2-(CF2)pF ; « ph » désignant le groupe fonctionnel phényle ; - avec q et p compris entre 1 et 6 ; - avec Qi et Q2, identiques ou différents qui représentent OC(0), C(0), SC(0), NHC(0) ; o X1 et X2 ; identiques ou différents, sont choisis parmi les atomes ou groupements 0, S, NH ; o R1 est choisi parmi les groupements -(CH)W-, - (CH2) ni-CH (w) - ; -CH (W) - (CH2) n1 ; - (CH2) n2-CH (W) - (CH2) n3- ; et -(CH2),fi- lorsque Z1 équivaut à N-W ; W étant tel que défini ci-dessus et n1, n2, n3, identiques ou différents, sont compris entre 1 et 12, la somme de n2 + n3 étant inférieure ou égale à 12 ; o R2 est une chaîne hydrocarbonée comprenant 3 atomes de carbone ; o R3 est choisi parmi les groupements W, X1-W ou Xi- R1-X2; et dans laquelle : - lorsque Z3 et Z4 correspondent à X1-R1-X2, ils sont reliés ensemble pour former un cycle ; - lorsque Z3 et/ou Z4 correspondent à C(R2) (R3), ils sont reliés à Z6 et Z5, (Z6 et Z3) et (Z5 et Z4) , pour former un cycle aromatique à 6 carbones, etlorsque R3 correspond à X1-R1-X2 alors Z3 et Z4 sont reliés entre eux et forment également un cycle ; pris seuls ou en mélange. 14. Matériau selon la revendication 13, caractérisé en ce que la couche polymérique ou copolymérique superoléophobe et/ou superhydrophobe (4, 5 ou 6) est composée d'un ou plusieurs monomères choisis parmi les composés sans fluor suivants, répondant à la formule générale (I) dans laquelle : - Z1 est choisi parmi les atomes et groupements S, NH et N-W; - Z3 est choisi parmi les atomes et groupements H, X1-W, X1-R1-X2; - Z4 est choisi parmi les atomes et groupements W, X1-W, X1- R1-X2; - Z5 et Z6 représentent un atome H ; dans laquelle : o W représente B1-H, Q1-Z2 ou B1-Q1-Z2 ; - avec B1, B2, B3 identiques ou différents choisis parmi les groupements : C1-C16 alkyles, C1-C16 alkényles, C1-C16 alkynyles, 06-018 aryles, C6-C18 hétéroaryles ; - avec Z2 correspondant à Al, CH (Al) (A2) , 01-12 (Al) , NH (Ai) , N(A1) (A2) , 0(A1) ou S(Al) ; pour lequel Al et A2, identiques ou différents représentent : -B2-H, -B3-ph-Q2-B2-H ; « ph » désignant le groupe fonctionnel phényle ;- avec Qi et Q2, identiques ou différents qui représentent OC(0), C(0), SC(0), NHC(0) ; o X1 et X2 ; identiques ou différents, sont choisis parmi les atomes ou groupements 0, S; o R1 est choisi parmi les groupements -(CH)W-, - (CH2),11-CH(W)-, -CH(W)-(CH2)111, -(CH2),-,2-CH(W)- (CH2),13-, -(CH2),11- lorsque Z1 équivaut à N-W ; W étant tel que défini ci-dessus et n1, n2, n3r identiques ou différents, sont compris entre 1 et 4, la somme de n2 + n3 étant inférieure ou égale à 4 ; et dans laquelle : lorsque Z3 et Z4 correspondent à X1-R1-X2, ils sont reliés ensemble pour former un cycle ; ou parmi les composés à courte chaine fluorée suivants répondant également à la formule générale (I) dans laquelle : - Z1 est choisi parmi les atomes et groupements S, NH et N-W ; - Z3 est choisi parmi les atomes et groupements H, X1-W, X1-R1-X2; - Z4 est choisi parmi les atomes et groupements W, X1-W, X1-R1-X2; - Z5 et Z6 représentent un atome H ; dans laquelle : o W représente (CF2) 4F, B1- (CF2) 4F, Q1-Z2 ou B1-Q1-Z2 ; - avec B1, B2, B3 identiques ou différents choisis parmi les groupements : C1-C14 alkyles; - avec Z2 correspondant à A1, CH (A1) (A2) , CH2 (A1) , NH (A1) , N (A1) (A2) , 0 (A1) ou S (Ai) ;pour lequel Al et A2, identiques ou différents représentent : -B2- (CF2) 4F, -B3-ph-Q2-B2- (CF2) 4F ; « ph » désignant le groupe fonctionnel phényle ; - avec Qi et 42, identiques ou différents qui représentent OC(0), C(0), SC(0), NHC(0) ; o X1 et X2 ; identiques ou différents, sont choisis parmi les atomes ou groupements 0, S ; o R1 est choisi parmi les groupements -(CH)W-, -CH(W)-(CH2)ill, -(CH2),,2-CH(W)- (CH2),13-, -(CH2),11- lorsque Z1 équivaut à N-W ; W étant tel que défini ci-dessus et n1, n2, n3, identiques ou différents, sont compris entre 1 et 4, la somme de n2 + n3 étant inférieure ou égale à 4 ; et dans laquelle : lorsque Z3 et Z4 correspondent à X1-R1-X2, ils sont reliés ensemble pour former un cycle; pris seuls ou en mélange. 15. Procédé de fabrication d'un matériau superoléophobe et/ou superhydrophobe selon l'une des revendications 25 précédentes comprenant les étapes de : - traitement physique et/ou chimique (2) d'un substrat conducteur ou préalablement rendu conducteur (1) et/ou dépôt d'une couche conductrice promoteur d'adhésion (3) sur ledit substrat ; 30 - dépôt sur la couche conductrice promoteur d'adhésion (3) d'au moins une couche polymérique ou copolymérique superoléophobe et/ou superhydrophobe (4, 5 ou 6) composée d'un ou plusieurs monomères à base de cycle aromatique ou hétéroaromatique substitués par une ou plusieurs chaines fluorocarbonées et/ou hydrocarbonées ; et de récupération du matériau superoléophobe et/ou superhydrophobe. 16. Utilisation revendications 1 à d'un matériau selon l'une des 14 comme matériau anti-adhésion. 17. Utilisation d'un matériau selon l'une des revendications 1 à 14 comme matériau antifriction. 18. Utilisation revendications 1 à d'un matériau selon l'une des 14 comme matériau anticorrosion.